(57)【要約】  挿入層状ケイ酸塩は層状ケイ酸塩およびこの層状ケイ酸塩のケイ酸塩層間に吸蔵される挿入剤を含む。この挿入剤の量は少なくとも約２０Åのケイ酸塩層間の平均層間間隔をもたらすのに有効なものである。この挿入剤はここに記載される式ＩからＶＩＩから選択される式を有する。挿入層状ケイ酸塩は、これをマトリックス媒体と混合し、および分散粒子組成物を形成するのに十分なエネルギーを加えることによって剥離させることができる。包装用フィルム、例えば、食品包装用フィルムがこの分散粒子組成物を含むことができる。
2008521752.tif 000002
【特許請求の範囲】
【請求項１】
複数のケイ酸塩層を含む層状ケイ酸塩；および
ケイ酸塩層間に少なくとも約２０Åのケイ酸塩層間の平均層間間隔をもたらすのに有効な量で吸蔵されている少なくとも１種類の挿入剤
を含み、少なくとも１種類の挿入剤は以下から選択される式を有する、
【化１】
2008521752.tif 000016
2008521752.tif 000017
［式中：
Ｒ４は、
１）少なくとも８個の炭素原子を有するアシル基；
２）少なくとも８個の炭素原子を有するアルキル基；
３）少なくとも８個の炭素原子を有するアルケニル基；
４）少なくとも８個の炭素原子を有するアルカジエニル基；および
５）少なくとも８個の炭素原子を有する炭素鎖基、
のいずれかを表し、前記炭素鎖基はヒドロキシル、カルボキシル、エポキシ、イソシアネート、アリールおよびアリールメチルから選択される１つ以上のペンダントまたは末端基を組み込み、前記アリールメチル基は式
【化２】
2008521752.tif 000018
を有し、式中、「Ａｒ」はアリール基を表し、並びにＲ６およびＲ７は、独立に、水素、アシル基、アルキル基またはアルケニル基を表し；
Ｒ５はＨ、−ＣＨ３、−ＣＨ２ＣＨ３またはＲ４によって表される基のいずれかを表し；
Ｒ８は、
【化３】
2008521752.tif 000019
2008521752.tif 000020
から選択される式を有するオキシル化基を表し、式中、「ｎ」は２から１２の範囲をとり、「ｘ」は４から１４の範囲をとり、および「ｙ」は０から３の範囲をとり；並びに
Ｒ１、Ｒ２およびＲ３は、Ｒ１、Ｒ２、およびＲ３の少なくとも１つがＨであるという条件で、各々独立に、Ｈ、−ＣＨ３、−ＣＨ２ＣＨ３、
【化４】
2008521752.tif 000021
またはＲ４およびＲ８によって表される基のいずれかを表す。］
挿入層状ケイ酸塩。
【請求項２】
少なくとも１種類の挿入剤が式Ｉを有する、請求項１の挿入層状ケイ酸塩。
【請求項３】
少なくとも１種類の挿入剤が式ＩＩを有する、請求項１の挿入層状ケイ酸塩。
【請求項４】
少なくとも１種類の挿入剤が式ＩＩＩを有する、請求項１の挿入層状ケイ酸塩。
【請求項５】
少なくとも１種類の挿入剤が式ＩＶを有する、請求項１の挿入層状ケイ酸塩。
【請求項６】
少なくとも１種類の挿入剤が式Ｖを有する、請求項１の挿入層状ケイ酸塩。
【請求項７】
少なくとも１種類の挿入剤が式Ｖを有し、およびＲ８が、
【化５】
2008521752.tif 000022
2008521752.tif 000023
から選択される式を有するオキシル化基を表す、請求項１の挿入層状ケイ酸塩。
【請求項８】
少なくとも１種類の挿入剤が式ＶＩを有する、請求項１の挿入層状ケイ酸塩。
【請求項９】
少なくとも１種類の挿入剤が式ＶＩＩを有する、請求項１の挿入層状ケイ酸塩。
【請求項１０】
Ｒ４が分岐鎖である、請求項１の挿入層状ケイ酸塩。
【請求項１１】
Ｒ４が非分岐鎖である、請求項１の挿入層状ケイ酸塩。
【請求項１２】
Ｒ４がアシル基である、請求項１の挿入層状ケイ酸塩。
【請求項１３】
Ｒ４がアルキル基である、請求項１の挿入層状ケイ酸塩。
【請求項１４】
Ｒ１、Ｒ２およびＲ３の各々が水素である、請求項１の挿入層状ケイ酸塩。
【請求項１５】
Ｒ１、Ｒ２およびＲ３のうちの２つのみが水素である、請求項１の挿入層状ケイ酸塩。
【請求項１６】
Ｒ１、Ｒ２およびＲ３のうちの１つのみが水素である、請求項１の挿入層状ケイ酸塩。
【請求項１７】
少なくとも１種類の挿入剤がペンタエリスリトールのエステルを含む、請求項１の挿入層状ケイ酸塩。
【請求項１８】
少なくとも１種類の挿入剤がペンタエリスリトールの脂肪酸エステルを含む、請求項１の挿入層状ケイ酸塩。
【請求項１９】
少なくとも１種類の挿入剤がペンタエリスリトールのモノエステルを含む、請求項１の挿入層状ケイ酸塩。
【請求項２０】
少なくとも１種類の挿入剤がペンタエリスリトールのジエステルを含む、請求項１の挿入層状ケイ酸塩。
【請求項２１】
少なくとも１種類の挿入剤がペンタエリスリトールのトリエステルを含む、請求項１の挿入層状ケイ酸塩。
【請求項２２】
挿入剤がペンタエリスリトールモノステアレートを含む、請求項１の挿入層状ケイ酸塩。
【請求項２３】
挿入剤がクエン酸のエステルを含む、請求項１の挿入層状ケイ酸塩。
【請求項２４】
挿入剤がクエン酸の脂肪酸エステルを含む、請求項１の挿入層状ケイ酸塩。
【請求項２５】
挿入剤がクエン酸ステアリルを含む、請求項１の挿入層状ケイ酸塩。
【請求項２６】
アンモニウム化合物を含む挿入剤を本質的に含有しない、請求項１の挿入層状ケイ酸塩。
【請求項２７】
オニウム官能性を含む挿入剤を本質的に含有しない、請求項１の挿入層状ケイ酸塩。
【請求項２８】
吸蔵される挿入剤の量が１００重量部の層状ケイ酸塩あたり少なくとも約５重量部である、請求項１の挿入層状ケイ酸塩。
【請求項２９】
ケイ酸塩層間に吸蔵される第１および第２挿入剤を、少なくとも約２０Åのケイ酸塩層間の平均層間間隔をもたらすのに有効な量で含み、
第１および第２挿入剤は互いに異なり；並びに
第１および第２挿入剤は、各々独立に、式ＩからＶＩＩから選択される式によって表される、
請求項１の挿入層状ケイ酸塩。
【請求項３０】
第２挿入剤の第１挿入剤に対する重量比が少なくとも約１：２０である、請求項２９の挿入層状ケイ酸塩。
【請求項３１】
ケイ酸塩層間に吸蔵される第１および第２挿入剤を、少なくとも約２０Åのケイ酸塩層間の平均層間間隔をもたらすのに有効な量で含み、
第１および第２挿入剤は互いに異なり；並びに
第１および第２挿入剤は、各々独立に、式Ｉによって表される、
請求項１の挿入層状ケイ酸塩。
【請求項３２】
ケイ酸塩層間に吸蔵される第１、第２および第３挿入剤を、少なくとも約２０Åのケイ酸塩層間の平均層間間隔をもたらすのに有効な量で含み、
第１、第２および第３挿入剤は互いに異なり；並びに
第１、第２および第３挿入剤は、各々独立に、式ＩからＶＩＩから選択される式によって表される、
請求項１の挿入層状ケイ酸塩。
【請求項３３】
第２挿入剤の第１挿入剤に対する重量比が少なくとも約１：２０であり；および
第３挿入剤の第１挿入剤に対する重量比が少なくとも約１：２０である、
請求項３２の挿入層状ケイ酸塩。
【請求項３４】
ケイ酸塩層間に吸蔵される第１、第２および第３挿入剤を、少なくとも約２０Åのケイ酸塩層間の平均層間間隔をもたらすのに有効な量で含み、
第１、第２および第３挿入剤は互いに異なり；並びに
第１、第２および第３挿入剤は、各々独立に、式Ｉによって表される、
請求項１の挿入層状ケイ酸塩。
【請求項３５】
ケイ酸塩層間の平均層間間隔が少なくとも約３０Åである、請求項１の挿入層状ケイ酸塩。
【請求項３６】
層状ケイ酸塩がベントナイト粘土である、請求項１の挿入層状ケイ酸塩。
【請求項３７】
少なくとも約３６０℃のピーク分解温度を有する、請求項１の挿入層状ケイ酸塩。
【請求項３８】
ケイ酸塩層間に分散する少なくとも１種類のインターカラント充填剤をさらに含み、
前記少なくとも１種類のインターカラント充填剤は式ＩからＶＩＩから選択される式によって表され、前記少なくとも１種類のインターカラント充填剤についてＲ１、Ｒ２およびＲ３の少なくとも２つは、各々独立に、Ｒ４およびＲ８によって表される基のいずれかを表し、ただし、Ｒ１、Ｒ２およびＲ３の少なくとも１つは水素であるという条件がない、
請求項１の挿入層状ケイ酸塩。
【請求項３９】
少なくとも１種類のインターカラント充填剤について、Ｒ１、Ｒ２、およびＲ３の各々は、独立に、Ｒ４およびＲ８によって表される基のいずれかを表す、請求項３８の挿入層状ケイ酸塩。
【請求項４０】
インターカラント充填剤がペンタエリスリトールのテトラエステルである、請求項３８の挿入層状ケイ酸塩。
【請求項４１】
インターカラント充填剤がペンタエリスリトールの四脂肪酸エステルである、請求項３８の挿入層状ケイ酸塩。
【請求項４２】
少なくとも１種類のインターカラント充填剤の総量の、挿入層状ケイ酸中の少なくとも１種類の挿入剤の総量に対する比が少なくとも約１：２０である、請求項３８の挿入層状ケイ酸塩。
【請求項４３】
約０．１から約１００重量部の請求項１から４２のいずれかの挿入層状ケイ酸塩を１００重量部のマトリックス媒体と混合して混合物を形成すること；並びに
前記混合物に、１００重量部のマトリックス媒体あたり少なくとも約０．１重量部の剥離粒子を含む分散粒子組成物を形成するのに十分なエネルギーを加えること、
を含む、層状ケイ酸塩を剥離させる方法。
【請求項４４】
剥離粒子が最短寸法に多くとも約１００ｎｍの平均寸法を有する、請求項４３の方法。
【請求項４５】
マトリックス媒体がポリオレフィン、エチレン／ビニルアルコールコポリマー、イオノマー、ビニルプラスチック、ポリアミド、ポリエステルおよびポリスチレンから選択される１種類以上のポリマーを含む、請求項４３の方法。
【請求項４６】
マトリックス媒体が１種類以上のエネルギー硬化性ポリマー前駆体を含む、請求項４３の方法。
【請求項４７】
マトリックス媒体がコーティング溶媒、コーティング結合剤、およびコーティング樹脂から選択される１種類以上の物質を含む、請求項４３の方法。
【請求項４８】
マトリックス媒体がインク溶媒およびインク樹脂から選択される１種類以上の物質を含む、請求項４３の方法。
【請求項４９】
マトリックス媒体がグリース潤滑油およびグリースゲル化剤から選択される１種類以上の物質を含む、請求項４３の方法。
【請求項５０】
マトリックス媒体が化粧用脂質、化粧用皮膚軟化剤、化粧用湿潤剤、化粧用被膜形成剤、化粧用結合剤、化粧用表面活性剤および化粧用溶媒から選択される１種類以上の物質を含む、請求項４３の方法。
【請求項５１】
マトリックス媒体が１種類以上の医薬賦形剤を含む、請求項４３の方法。
【請求項５２】
マトリックス媒体が水中油エマルジョンおよび油中水エマルジョンから選択されるエマルジョンを含む、請求項４３の方法。
【請求項５３】
約１から約１０重量部の請求項１の挿入層状ケイ酸塩を１００重量部のマトリックス媒体と混合することを含む、請求項４３の方法。
【請求項５４】
１００重量部のマトリックス媒体あたり少なくとも約１重量部の剥離した粒子を含む分散粒子組成物を形成するのに十分なエネルギーを混合物に加えることを含む、請求項４３の方法。
【請求項５５】
少なくとも約５０重量％のマトリックス媒体；および
少なくとも約０．１から多くとも約５０重量％の、マトリックス媒体中に分散している粒子、
を含み、
前記粒子は最短寸法に多くとも約１００ｎｍの平均サイズを有し、
前記粒子は、
ケイ酸塩小板、および
ケイ酸塩小板に吸蔵される挿入剤
を含み、
前記挿入剤は請求項１の式ＩからＶＩＩから選択される式を有する
分散粒子組成物。
【請求項５６】
マトリックス媒体がポリオレフィン、エチレン／ビニルアルコールコポリマー、イオノマー、ビニルプラスチック、ポリアミド、ポリエステルおよびポリスチレンから選択される１種類以上のポリマーを含む、請求項５５の分散粒子組成物。
【請求項５７】
請求項５５の分散粒子組成物を含む包装；および
前記包装内に封入されている食品、
を含む包装済み食品。
【請求項５８】
マトリックス媒体が１種類以上のポリマーを含み、前記１種類以上のポリマーは熱可塑性である、請求項５５の分散粒子組成物を含む包装用フィルム。
【請求項５９】
請求項５８の包装用フィルムを含む包装内に食品を封入することを含む食品の包装方法。
【発明の詳細な説明】
【技術分野】
【０００１】
本発明は挿入層状ケイ酸塩および挿入層状ケイ酸塩から剥離した（ｅｘｆｏｌｉａｔｅｄ）ケイ酸塩小板を含む分散粒子組成物に関する。
【背景技術】
【０００２】
挿入粘土は四級アンモニウム系挿入剤を用いて作製することができる。しかしながら、幾つかの最終用途、例えば、食品接触性物質においては、四級アンモニウム系挿入剤の使用に対する政府機関の認可を得ることが困難であり得る。さらに、四級アンモニウム系挿入剤は、この四級アンモニウム系挿入剤を組み込むマトリックス媒体の処理に望ましい処理滞留時間および温度で、許容し得ないほど多量の分解を示すことがある。
【発明の開示】
【発明が解決しようとする課題】
【０００３】
本発明の１以上の実施形態では前述の問題の１つ以上に取り組むことができる。
【課題を解決するための手段】
【０００４】
挿入層状ケイ酸塩は層状ケイ酸塩およびこの層状ケイ酸塩のケイ酸塩層間に吸蔵された（ｓｏｒｂｅｄ）挿入剤を含む。挿入剤の量は少なくとも約２０Åのケイ酸塩層間の平均層間間隔をもたらすのに有効である。この挿入剤は下記式ＩからＶＩＩから選択される式を有する。
【０００５】
挿入層状ケイ酸塩は、これをマトリックス媒体と混合し、分散粒子組成物を形成するのに十分なエネルギーを加えることによって剥離させることができる。包装フィルム、例えば食品包装フィルムがこの分散粒子組成物を含むことができる。
【０００６】
本発明のこれらの、および他の目的、利点および特徴は、本発明の詳細な説明を参照することにより、より容易に理解され、およびこの真価が認められる。
【発明を実施するための最良の形態】
【０００７】
挿入層状ケイ酸塩は複数のケイ酸塩層を含む層状ケイ酸塩を含む。少なくとも１種類の挿入剤がこれらのケイ酸塩層間に、少なくとも約２０Åのケイ酸塩層間の平均層間間隔をもたらすのに有効な量で吸蔵される。
【０００８】
層状ケイ酸塩
挿入層状ケイ酸塩は層状ケイ酸を含む。この層状ケイ酸塩（すなわち、葉状ケイ酸塩（ｐｈｙｌｌｏｓｉｌｉｃａｔｅ））は天然のものであっても合成的に誘導されたものであってもよい。例示的な層状ケイ酸塩には以下が含まれる。
【０００９】
１．天然粘土、例えば、スメクタイト粘土、例えば、ベントナイト粘土（例えば、モンモリロナイト、ヘクトライド）、雲母、バーミキュライト、ノントロナイト、バイデライト、ボルコンスコアイト、およびサポナイト；
２．層状ポリケイ酸（例えば、層状ケイ酸）、例えば、カネマイト、マカタイト、イレライト、オクトシリケート、マガディアイト、およびケニヤアイト；並びに
３．合成粘土、例えば、合成ケイ酸塩、合成雲母、合成サポナイト、合成ラポナイト、および合成ヘクトライト。
【００１０】
層状ケイ酸塩は複数のケイ酸塩層を含み、すなわち、層間距離が可変である複数の積層したケイ酸塩シートもしくは層を有する層状構造を含む。例えば、層状ケイ酸塩は、２つの四面体ケイ酸塩層に挟まれた酸化アルミニウムを含む中央八面体層によって代表される、２：１層構造を有することができる。この酸化物のアルミニウムはマグネシウム、鉄、クロム、マンガン、もしくはリチウムのいずれかで置換することもできる。置換が異なる電荷のイオン間で生じるとき、過剰の負電荷がケイ酸塩構造の対応部分に発生することがある。この過剰の負電荷は、このケイ酸塩の領域と会合する陽イオン、例えば、Ｎａ＋によって消費され得る。層状ケイ酸塩の層は、この層状ケイ酸塩が、例えば水中で、膨潤性であるように、互いに対して乱層構造であり得る。ケイ酸層の平均厚みは少なくともほぼ以下のいずれかであり得：３、５、８、１０、１５、２０、３０、４０、および５０Å；および多くともほぼ以下のいずれかであり得る。６０、５０、４５、３５、２５、２０、１５、１２、１０、８、および５Å。例えば、多くの層状ケイ酸塩は８から１１Åの範囲をとるケイ酸層厚を有する。
【００１１】
挿入剤を挿入する前の相対湿度６０％での層状ケイ酸塩の平均層間間隔は少なくともほぼ以下のいずれかであり得：１、２、３、４、５、６、８、および１０Å；および多くもとほぼ以下のいずれかであり得る。２０、１５、１０、８、６、５、３、および２Å。
【００１２】
層状ケイ酸塩（挿入層状ケイ酸塩を含む）の平均層間間隔（すなわち、ギャラリー間隔）は、この層状ケイ酸塩の代表的な試料の剥離していない（ｎｏｎ−ｅｘｆｏｌｉａｔｅｄ）隣接層の内面間距離を指す。層間間隔は、当分野において公知のように、当分野において一般に許容される標準粉末広角Ｘ線回折技術をブラッグ則式と組み合わせて用いることによって算出することができる。
【００１３】
有用な層状ケイ酸塩は様々な企業から入手可能であり、これには、Ｎａｎｏｃｏｒ、Ｉｎｃ．、Ｓｏｕｔｈｅｒｎ  Ｃｌａｙ  Ｐｒｏｄｕｃｔｓ、Ｋｕｎｉｍｉｎｅ  Ｉｎｄｕｓｔｒｉｅｓ、Ｌｔｄ．、Ｅｌｅｍｅｎｔｉｓ  Ｐｉｇｍｅｎｔｓ、およびＲｈｅｏｘが含まれる。
【００１４】
挿入剤
挿入層状ケイ酸塩は、挿入層状ケイ酸塩のケイ酸塩層間に吸蔵される、少なくとも１種類の挿入剤を含む。この文脈における「吸蔵される」という用語は、共有結合なしに（例えば、吸着および／もしくは吸収によって）層状ケイ酸塩内に包含されることを意味する。ケイ酸層間に吸蔵される挿入剤は、イオン性複合体形成、静電的複合体形成、キレート化、水素結合、イオン−双極子相互作用、双極子−双極子相互作用、およびファン・デル・ワース力の１つ以上によってケイ酸塩層の内面に保持され得る。
【００１５】
挿入剤は以下の式のいずれか１つ以上を有することができる。
【００１６】
【化６】
2008521752.tif 000003
2008521752.tif 000004
2008521752.tif 000005
【００１７】
Ｒ４はアシル基、例えば、少なくとも８、１０、１２、１４、および１６炭素原子のいずれか；並びに／もしくは多くとも３０、２８、２６、２４、２２、２０、１８、１６、１４、１２、および１０炭素原子を有するアシル基を表し得る。このアシル基は分岐していてもいなくてもよい。このアシル基は飽和であっても不飽和（例えば、１、２、３、もしくは少なくとも４つのいずれかの不飽和単位を有する。）であってもよい；
Ｒ４はアルキル基、例えば、少なくとも８、１０、１２、１４、および１６炭素原子のいずれか；並びに／もしくは多くとも３０、２８、２６、２４、２２、２０、１８、１６、１４、１２、および１０炭素原子のいずれかを有するアルキルを表し得る。このアルキル基は分岐していてもいなくてもよい；
Ｒ４はアルケニル基、例えば、少なくとも８、１０、１２、１４、および１６炭素原子のいずれか；並びに／もしくは多くとも３０、２８、２６、２４、２２、２０、１８、１６、１４、１２、および１０炭素原子のいずれかを有するアルケニル基を表し得る。このアルケニル基は分岐していてもいなくてもよい；
Ｒ４はアルカジエニル基、例えば、少なくとも８、１０、１２、１４、および１６炭素原子のいずれか；並びに／もしくは多くとも３０、２８、２６、２４、２２、２０、１８、１６、１４、１２、および１０炭素原子のいずれかを有するアルカジエニル基を表し得る。このアルカジエニル基は分岐していてもいなくてもよい。
【００１８】
Ｒ４は、例えば、少なくとも８、１０、１２、１４、および１６炭素原子のいずれか；並びに／もしくは多くとも３０、２８、２６、２４、２２、２０、１８、１６、１４、１２、および１０炭素原子のいずれかを有する、炭素鎖基（分岐もしくは非分岐）を表すことができ、この炭素鎖基はヒドロキシル基、カルボキシル基、エポキシ基、イソシアネート基、アリール基（例えば、フェニル基もしくはトリル基）、および式
【００１９】
【化７】
2008521752.tif 000006
（「Ａｒ」はアリール基を表す。Ｒ６およびＲ７は、各々独立に、水素、アシル基、アルキル基、もしくはアルケニル基を表し得る。）
を有するアリールメチル基の各々から選択される１つ以上のペンダントもしくは末端基を組み込む。
【００２０】
Ｒ５はＨ、−ＣＨ３、−ＣＨ２ＣＨ３のいずれかおよびＲ４によって表される基のいずれかを表し得る。
【００２１】
Ｒ８は下記式：
【００２２】
【化８】
2008521752.tif 000007
2008521752.tif 000008
のいずれか１つ以上から選択されるオキシル化基を表し得る。上記式において、「ｎ」は少なくとも以下の値のいずれか、２、４、５、６、８、１０および／もしくは多くとも以下の値のいずれか、６、８、１０、１２であり得；例えば、「ｎ」は４から１２の範囲をとり得る。上記式において、「ｘ」は少なくとも以下の値のいずれか、４、５、６、８、１０および／もしくは多くとも以下の値のいずれか、６、８、１０、１２、１３、１４であり得；例えば、「ｘ」は５から１３の範囲をとり得る。上記式において、「ｙ」は０、１、２、および３のいずれかから選択される値；もしくはこれらのあらゆる組み合わせを有することができる（例えば、「ｙ」は１および３のいずれかから選択することができる。）。
【００２３】
Ｒ１、Ｒ２およびＲ３は、各々独立に、Ｈ、−ＣＨ３、−ＣＨ２ＣＨ３、
【００２４】
【化９】
2008521752.tif 000009
のいずれかもしくはＲ４およびＲ８によって表される基のいずれかを表すことができる。Ｒ１、Ｒ２およびＲ３のうちの１つのみ、少なくとも１つ、２つのみ、多くとも２つ、少なくとも２つ、３つのみ、および多くとも３つのいずれかがＨであり得る。
【００２５】
分岐Ｒ４基は、２個を上回る炭素を有する（例えばエチル基）、もしくは１個を上回る炭素を有する（例えばメチル基）あらゆる分岐（すなわちペンダント基）を欠いていてもよい。
【００２６】
Ｒ４基は使用が期待されるマトリックス媒体と適合するものであり得る。この意味において、挿入剤のＲ４基は、吸蔵された挿入剤を有するケイ酸塩小板のマトリックス媒体中での分散を、これらの小板がマトリックス媒体中で沈殿しないコロイド状分散が形成され得るように、促進することができる。
【００２７】
上記式Ｉを有する例示的挿入剤には、ペンタエリスリトールの脂肪酸エステル（すなわち、２，２−ビス−ヒドロキシメチル−１，３−プロパンジオールの脂肪酸エステル）、例えば、ペンタエリスリトールモノステアレート（「ＰＥＭＳ」）、ペンタエリスリトールジステアレート、ペンタエリスリトールトリステアレート、ペンタエリスリトールモノベヘネート、ペンタエリスリトールジベヘネート、ペンタエリスリトールトリベヘネート、ペンタエリスリトールモノオレエート、ペンタエリスリトールジオレエート、ペンタエリスリトールトリオレエート、ペンタエリスリトールリシノリエート、ペンタエリスリトールモノラウレート、ペンタエリスリトールジラウレート、およびペンタエリスリトールトリラウレートが含まれる。上記式Ｉを有する他の例示的挿入剤はペンタエリシチルステアロール（すなわち、２−（ヒドロキシメチル）−２−［（オクタデシロキシ）メチル］−１，３−プロパンジオール）；２−（ヒドロキシメチル）−２−［（４−シクロヘキサンブチレート）メチル］−１，３−プロパンジオール；および２−（ヒドロキシメチル）−２−［（４−フェニルブチレート）メチル］−１，３−プロパンジオールである。
【００２８】
上記式ＩＩを有する例示的挿入剤には、１−ヒドロキシ−２，２−ビス（ヒドロキシメチル）オクタデカン；１−ヒドロキシ−２，２−ビス（ヒドロキシメチル）テトラデカン；および１−ヒドロキシ−２，２−ビス（ヒドロキシメチル）ドデカンが含まれる。上記式ＩＩＩを有する例示的挿入剤には、２−（ヒドロキシメチル）−２−［（オクタデシルアミノ）メチル］−１，３−プロパンジオールおよびＮ−トリス（ヒドロキシメチル）メチルステアラミドが含まれる。上記式ＩＶを有する例示的挿入剤には、２−（ヒドロキシメチル）−２−［（オクタデシルチオ）メチル］−１，３−プロパンジオールが含まれる。上記式Ｖを有する例示的挿入剤には、２−（ヒドロキシメチル）−２−［（１４−ヒドロキシ−３，６，９，１２−テトラオキサデカノイル）メチル］−１，３−プロパンジオールが含まれる。
【００２９】
上記式ＶＩを有する例示的挿入剤には、ステロイルクエン酸、２−（オクタデカノキシ）−１，２，３−プロパントリカルボン酸、２−（４−フェニルブタノキシ）−１，２，３−プロパントリカルボン酸、およびステアリルシトレートが含まれる。
【００３０】
上記式を有する化合物を合成するための適切な方法は当業者に公知であり、例えば、Ａｄｖａｎｃｅｄ  Ｏｒｇａｎｉｃ  Ｃｈｅｍｉｓｔｒｙ，３ｒｄ  Ｅｄ．、Ｊｅｒｒｙ  Ｍａｒｃｈ、Ｊｏｈｎ  Ｗｉｌｅｙ  ＆  Ｓｏｎｓ、Ｎｅｗ  Ｙｏｒｋ、１９８５（これは参照によりこの全体が本明細書に組み込まれる。）に見出すことができる。
【００３１】
挿入剤は非イオン性挿入剤、すなわち、例えば層状ケイ酸塩の挿入においてイオンを形成もしくは交換する傾向にない挿入剤であってもよい。
【００３２】
挿入層状ケイ酸塩のケイ酸塩層間の平均層間間隔は少なくともほぼ以下のいずれか、２０、３０、４０、５０、６０、７０、８０、および９０Åであり得；並びに／もしくは多くともほぼ以下のいずれか、１００、９０、８０、７０、６０、５０、４０、３０、２５Åであり得る。ケイ酸塩層間に吸蔵される少なくとも１種類の挿入剤の量は、前述のケイ酸塩層間の平均層間間隔のいずれかをもたらすのに有効なものであり得る。挿入層状ケイ酸塩の平均層間間隔の測定は６０％の相対湿度で行うことができる。
【００３３】
１００重量部の層状ケイ酸塩あたりの挿入層状ケイ酸塩に吸蔵される少なくとも１種類の挿入剤の量は、少なくともほぼ、および／もしくは多くともほぼ、以下のいずれかであり得る。５、１０、２０、３０、５０、７０、９０、１１０、１５０、２００、および３００重量部。
【００３４】
挿入剤の配合物
挿入層状ケイ酸塩に吸蔵される少なくとも１種類の挿入剤の量（すなわち、上述の量のいずれか）は上述の挿入剤のいずれかの１つのみ、少なくとも１つ、２つのみ、少なくとも２つ、多くとも２つ、３つのみ、多くとも３つ、および少なくとも３つのいずれかを含み得る。
【００３５】
挿入層状ケイ酸塩は、１００重量部の層状ケイ酸塩あたり、少なくともほぼ、および／もしくは多くともほぼ、以下のいずれか、５、１０、２０、３０、５０、７０、９０、１１０、１５０、２００、および３００重量部の、挿入層状ケイ酸塩に吸蔵される（上述のものから選択される）第１挿入剤を含むことができる。挿入層状ケイ酸塩は、１００重量部の層状ケイ酸塩あたり、少なくともほぼ、および／もしくは多くともほぼ、以下のいずれか、０、５、１０、２０、３０、５０、７０、９０、１１０、１５０、２００、および３００重量部の、挿入層状ケイ酸塩に吸蔵される（上述のものから選択され、および第１挿入剤とは異なる。）第２挿入剤を含むことができる。挿入層状ケイ酸塩は、１００重量部の層状ケイ酸塩あたり、少なくともほぼ、および／もしくは多くともほぼ、以下のいずれか、０、５、１０、２０、３０、５０、７０、９０、１１０、１５０、２００、および３００重量部の、挿入層状ケイ酸塩に吸蔵される（上述のものから選択され、および第１および第２挿入剤とは異なる。）第３挿入剤を含むことができる。
【００３６】
第１挿入剤の、挿入層状ケイ酸塩中の（上述のものから選択される。）挿入剤の総量に対する重量比は、少なくともほぼ、および／もしくは多くともほぼ、以下のいずれかであり得る。１：２０、１：１５、１：１０、１：５、１：３、１：２、１：１、２：１、３：１、５：１、１０：１、１５：１、および２０：１。
【００３７】
第２挿入剤の、挿入層状ケイ酸塩中の（上述のものから選択される。）挿入剤の総量に対する重量比は、少なくともほぼ、および／もしくは多くともほぼ、以下のいずれかであり得る。１：２０、１：１５、１：１０、１：５、１：３、１：２、１：１、２：１、３：１、５：１、１０：１、１５：１、および２０：１。
【００３８】
第３挿入剤の、挿入層状ケイ酸塩中の（上述のものから選択される。）挿入剤の総量に対する重量比は、少なくともほぼ、および／もしくは多くともほぼ、以下のいずれかであり得る。１：２０、１：１５、１：１０、１：５、１：３、１：２、１：１、２：１、３：１、５：１、１０：１、１５：１、および２０：１。
【００３９】
第１挿入剤の第２挿入剤に対する比は、少なくともほぼ、および／もしくは多くともほぼ、これらの挿入剤の重量に基づく以下の重量比のいずれかであり得る。１：２０、１：１５、１：１０、１：５、１：３、１：２、１：１、２：１、３：１、５：１、１０：１、１５：１、および２０：１。第１挿入剤の第３挿入剤に対する比は、少なくともほぼ、および／もしくは多くともほぼ、これらの挿入剤の重量に基づく以下の重量比のいずれかであり得る。１：２０、１：１５、１：１０、１：５、１：３、１：２、１：１、２：１、３：１、５：１、１０：１、１５：１、および２０：１。
【００４０】
第１、第２および第３挿入剤は式ＩからＶＩＩのいずれかを有する上記挿入剤のいずれかから選択することができ、式中、Ｒ１、Ｒ２、およびＲ３の１つ、多くとも１つ、少なくとも１つ、２つ、多くとも２つ、少なくとも２つ、３つ、および多くとも３つのいずれかは、各々独立に、Ｈ、−ＣＨ３、−ＣＨ２ＣＨ３、−Ｃ−ＣＨ３、および
【００４１】
【化１０】
2008521752.tif 000010
のいずれかを表す。例えば、第１、第２および／もしくは第３挿入剤は、Ｒ１、Ｒ２およびＲ３の１つ、多くとも１つ、少なくとも１つ、２つ、多くとも２つ、少なくとも２つ、３つ、および多くとも３つのいずれかをＨとして有することができる。さらなる例として、第１、第２および／もしくは第３挿入剤は、Ｒ１、Ｒ２およびＲ３の１つ、多くとも１つ、少なくとも１つ、２つ、多くとも２つ、少なくとも２つ、３つ、および多くとも３つのいずれかがＨである式Ｉの構造を有することができる。例えば、第１、第２および／もしくは第３挿入剤はペンタエリスリトールの一、二、もしくは三脂肪酸エステルのいずれかであり得る。例えば、第１挿入剤がペンタエリスリトールの一脂肪酸エステル（例えば、ＰＥＭＳ）であってもよく、第２挿入剤がペンタエリスリトールの二脂肪酸エステル（例えば、ペンタエリスリトールジステアレート）であってもよく、および第３挿入剤がペンタエリスリトールの三脂肪酸エステル（例えば、ペンタエリスリトールトリステアレート）であってもよい。
【００４２】
挿入剤の別の例示的配合物は、ペンタエリスリトールの二脂肪酸エステル（例えば、ペンタエリスリトールジステアレート）である第１挿入剤およびペンタエリスリトールの三脂肪酸エステル（例えば、ペンタエリスリトールトリステアレート）である第２挿入剤を第３挿入剤なしに含む。挿入剤のさらの別の例示的配合物は、ペンタエリスリトールの二脂肪酸エステル（例えば、ペンタエリスリトールジステアレート）である第１挿入剤およびペンタエリスリトールの三脂肪酸エステル（例えば、ペンタエリスリトールトリステアレート）である第２挿入剤を第３挿入剤なしに含む。挿入剤のさらに別の例示的配合物は、ペンタエリスリトールの一脂肪酸エステル（例えば、ペンタエリスリトールジステアレート）である第１挿入剤およびペンタエリスリトールの二脂肪酸エステル（例えば、ペンタエリスリトールトリステアレート）である第２挿入剤を第３挿入剤なしに含む。
【００４３】
オニウム官能性を有する挿入剤
挿入層状ケイ酸塩は、本質的に、オニウム官能性を含む挿入剤を含有しなくともよい。挿入ケイ酸塩は、本質的に、以下の化合物のいずれか１種類、もしくはすべて、もしくはいかなる組み合わせをも含まなくてよい。アンモニウム化合物、四級アンモニウム化合物、三級アンモニウム化合物、二級アンモニウム化合物、一級アンモニウム化合物、ホスホニウム化合物、四級ホスホニウム化合物、三級ホスホニウム化合物、二級ホスホニウム化合物、一級ホスホニウム化合物、アルソニウム化合物、スチボニウム化合物、オキソニウム化合物およびスルホニウム化合物。
【００４４】
挿入層状ケイ酸塩が本質的に含まなくともよい例示的アンモニウム化合物には以下のいずれか１種類もしくはあらゆる組み合わせが含まれる。アルキルアンモニウム化合物、例えば、テトラメチルアンモニウム化合物、ヘキシルアンモニウム化合物、ブチルアンモニウム化合物、ビス（２−ヒドロキシエチル）ジメチルアンモニウム化合物、ビス（２−ヒドロキシエチル）オクタデシルメチルアンモニウム化合物、オクタデシルトリメチルアンモニウム化合物、オクタデシルベンジルジメチルアンモニウム化合物、ヘキシルベンジルジメチルアンモニウム化合物、ベンジルトリメチルアンモニウム化合物、ブチルベンジルジメチルアンモニウム化合物、テトラブチルアンモニウム化合物、ドデシルアンモニウム化合物、ジ（２−ヒドロキシエチル）アンモニウム化合物、およびポリアルコキシル化アンモニウム化合物。
【００４５】
挿入層状ケイ酸塩が本質的に含まなくともよい例示的ホスホニウム化合物には以下のいずれか１種類もしくはあらゆる組み合わせが含まれる。アルキルホスホニウム化合物、例えば、テトラブチルホスホニウム化合物、トリオクチルオクタデシルホスホニウム化合物、テトラオクチルホスホニウム化合物、オクタデシルトリフェニルホスホニウム化合物。
【００４６】
挿入層状ケイ酸塩は、本質的には、前の３つの段落に列挙される化合物のいずれかもしくはすべてから選択される化合物を含むいかなる挿入剤をも含まなくてよい。
【００４７】
インターカラント充填剤
挿入層状ケイ酸塩は、層状ケイ酸塩のケイ酸塩層間に分散する少なくとも１種類のインターカラント充填剤（ｉｎｔｅｒｃａｌａｎｔ  ｆｉｌｌ  ａｇｅｎｔ）を含むことができる。ここで用いられる場合、「インターカラント充填剤」は実質的に挿入剤それ自体としては作用しないが、むしろ１種類以上の挿入剤（例えば、上述の挿入剤）と共に作用し、このインターカラント充填剤を含有しない類似の匹敵する挿入層状ケイ酸塩系に対して挿入層状ケイ酸塩のケイ酸塩層間の平均層間間隔を増加させる。インターカラント充填剤はケイ酸塩層間のギャラリー内に空間を確保し、挿入剤の長鎖部分の横たわろうとする傾向を妨害できる（したがって、長炭素鎖部分の拡張を促進してギャラリーの間隔を支持する）ものと信じられる。
【００４８】
インターカラント充填剤は、Ｒ１、Ｒ２およびＲ３の少なくとも２つ、好ましくは３つすべてがＲ４またはＲ８によって表される基のいずれかを表す、上記式ＩからＶＩＩによって記述される１種類以上の化合物から選択することができる。
【００４９】
例えば、インターカラント充填剤は、Ｒ１、Ｒ２およびＲ３の各々を独立にアシル基、アルキル基、アルケニル基およびアルカジエニル基のいずれかを表すものとして有することができる。これらの基は、例えば、少なくとも８、１０、１２、１４、および１６炭素原子のいずれか；並びに／もしくは多くとも３０、２８、２６、２４、２２、２０、１８、１６、１４、１２、および１０炭素原子のいずれかを有することができる。例えば、インターカラント充填剤は、ペンタエリスリトールのテトラエステル、例えばペンタエリスリトールの四脂肪酸エステル、例えばペンタエリスリトールテトラステアレート、１−オクタデシル−２，２−ビス（オクタデコイルメチル）オクタデカン、Ｎ−トリス（オクタデコイルメチル）メチルステアラミド、およびステロイルヘキシルシトレートであり得る。
【００５０】
上記式を有する化合物の適切な合成方法は当業者に公知であり、例えば、Ａｄｖａｎｃｅｄ  Ｏｒｇａｎｉｃ  Ｃｈｅｍｉｓｔｒｙ，３ｒｄ  Ｅｄ．，Ｊｅｒｒｙ  Ｍａｒｃｈ，Ｊｏｈｎ  Ｗｉｌｅｙ  ＆  Ｓｏｎｓ，Ｎｅｗ  Ｙｏｒｋ，１９８５（これは参照により前に組み込まれた。）に見出すことができる。
【００５１】
挿入層状ケイ酸塩は、ペンタエリスリトールのテトラエステル並びに以下のいずれかの１つのみ、少なくとも１つ、２つのみ、少なくとも２つ、多くとも２つ、３つのみおよび多くとも３つのいずれか、ペンタエリスリトールのモノエステル、ペンタエリスリトールのジエステル、およびペンタエリスリトールのトリエステルから選択される少なくとも１種類のインターカラント充填剤を含むことができる。例えば、挿入層状ケイ酸塩はペンタエリスリトールのテトラエステル（例えば、ペンタエリスリトールテトラステアレート）およびペンタエリスリトールのトリエステル（例えば、ペンタエリスリトールトリステアレート）を含むことができる。ペンタエリスリトールのテトラエステルの他のペンタエリスリトールエステルの総量に対する重量比は、少なくともほぼ、および／もしくは多くともほぼ、以下の重量比のいずれかであり得る。１：２０、１：１５、１：１０、１：５、１：３、１：２、１：１、２：１、３：１、５：１、１０：１、１５：１、および２０：１。
【００５２】
上記少なくとも１種類のインターカラント充填剤の総量の上記挿入層状ケイ酸塩中の少なくとも１種類の挿入剤の総量に対する比は、少なくともほぼ、および／もしくは多くともほぼ、以下の重量比のいずれかであり得る。１：２０、１：１５、１：１０、１：５、１：３、１：２、１：１、２：１、３：１、５：１、１０：１、１５：１、および２０：１。
【００５３】
１００重量部の層状ケイ酸塩あたりの、挿入層状ケイ酸塩のギャラリー中に分散する少なくとも１種類のインターカラント充填剤の量は、少なくともほぼ、および／もしくは多くともほぼ、以下のいずれかであり得る。５、１０、２０、３０、５０、７０、９０、１１０、１５０、２００、および３００重量部。
【００５４】
挿入層状ケイ酸塩のギャラリー中に分散する少なくとも１種類のインターカラント充填剤の量（すなわち、上述の量のいずれか）は、上述のインターカラント充填剤のいずれかの１つのみ、少なくとも１つ、２つのみ、少なくとも２つ、多くとも２つ、３つのみ、多くとも３つ、および少なくとも３つのいずれかを含むことができる。
【００５５】
挿入層状ケイ酸塩は、１００重量部の層状ケイ酸塩あたり、少なくともほぼ、および／もしくは多くともほぼ、以下のいずれか、５、１０、２０、３０、５０、７０、９０、１１０、１５０、２００、および３００重量部の、挿入層状ケイ酸塩のギャラリー中に分散する第１インターカラント充填剤を含むことができる。挿入層状ケイ酸塩は、１００重量部の層状ケイ酸塩あたり、少なくともほぼ、および／もしくは多くともほぼ、以下のいずれか、０、５、１０、２０、３０、５０、７０、９０、１１０、１５０、２００、および３００重量部の、挿入層状ケイ酸塩のギャラリー中に分散する（第１インターカラント充填剤とは異なる。）第２インターカラント充填剤を含むことができる。挿入層状ケイ酸塩は、１００重量部の層状ケイ酸塩あたり、少なくともほぼ、および／もしくは多くともほぼ、以下のいずれか、０、５、１０、２０、３０、５０、７０、９０、１１０、１５０、２００、および３００重量部の、挿入層状ケイ酸塩のギャラリー中に分散する（第１および第２インターカラント充填剤とは異なる。）第３インターカラント充填剤を含むことができる。
【００５６】
挿入層状ケイ酸塩の製造
挿入層状ケイ酸塩を製造するには、層状ケイ酸塩を挿入剤（および、場合により、インターカラント充填剤）と混合し、層状ケイ酸塩のケイ酸塩層間の層間空間内への挿入剤の包接（すなわち、吸蔵）を達成する。このように行うにあたり、生じる挿入層状ケイ酸塩を親有機性（すなわち、疎水性）とし、有機マトリックス媒体への誘引の強化を示すことができる。
【００５７】
挿入層状ケイ酸塩の製造において、まず、挿入剤（および任意のインターカラント充填剤）を、担体、例えば１種類以上の溶媒、例えば水および／もしくは有機溶媒、例えばエタノールを含む担体と混合し、挿入剤を担体中に分散もしくは可溶化することができる。次に、この挿入剤／担体配合物を層状ケイ酸塩と混合することができる。この代わりに、層状ケイ酸塩を担体と混合してスラリーを形成し、そこに挿入剤（および任意のインターカラント充填剤）を添加することもできる。その上、挿入剤（および任意のインターカラント充填剤）を、担体の恩恵を受けることなしに、層状ケイ酸塩と直接混合することもできる。さらに、第１工程において、挿入剤を層状ケイ酸塩と混合して挿入層状ケイ酸塩を製造し、次にこれを、第２工程において、インターカラント充填剤と混合することができる。熱、圧力、高剪断混合、超音波空洞化、およびマイクロ波放射の１つ以上を上述の系のいずれかに加えることによって挿入を強化することができる。
【００５８】
層状ケイ酸塩のケイ酸塩層間の層間空間内の挿入剤の包接は隣接するケイ酸塩層間の層間間隔を増加させる。これは、以下で考察されるように、層状ケイ酸塩のタクトイド構造を破壊してマトリックス媒体中での挿入層状ケイ酸塩の分散性を強化し得る。
【００５９】
ケイ酸塩層間に吸蔵される挿入剤はケイ酸塩層間の層間間隔を−挿入剤を吸蔵する前の間隔に対して−少なくともほぼ以下のいずれか、５、６、７、８、１０、１２、１４、１５、１８、２０、３０、４０、５０、６０、７０、８０、および９０Åだけ；並びに／もしくは多くとも以下のいずれか、１００、９０、８０、７０、６０、５０、４０、３０、２５、２０、１８、１５、１２、１０、８、および７Åだけ増加させるのに有効な量および／もしくはタイプであり得る。
【００６０】
ケイ酸塩層間のギャラリー中に分散するインターカラント充填剤と共にケイ酸塩層間に吸蔵される挿入剤は、ケイ酸塩層間の層間間隔を−分散されるインターカラント充填剤と共に挿入剤を吸蔵する前の間隔に対して−少なくともほぼ以下のいずれか、５、６、７、８、１０、１２、１４、１５、１８、２０、３０、４０、５０、６０、７０、８０、および９０Åだけ；並びに／もしくは多くとも以下のいずれか、１００、９０、８０、７０、６０、５０、４０、３０、２５、２０、１８、１５、１２、１０、８、および７Åだけ増加させるのに有効な量および／もしくはタイプであり得る。
【００６１】
挿入層状ケイ酸塩をさらに処理し（もしくは層状ケイ酸塩を挿入前に処理して挿入層状ケイ酸塩を形成することができる。）、マトリックス媒体中での分散および／もしくは剥離を補助し、並びに／または生じるポリマー／ケイ酸塩界面の強度を改善することができる。例えば、挿入層状ケイ酸塩（もしくは挿入層状ケイ酸塩を形成する挿入前の層状ケイ酸塩）を表面活性剤もしくは反応性種で処理し、マトリックス媒体との相溶性を強化することができる。多くの層状ケイ酸塩で、ケイ酸塩層は表面シラノール官能性で終止する。非極性マトリックスとのより高い相溶性には、これらの表面をより疎水性にすることが望ましいものであり得る。これを達成する方法の１つは、有機シラン反応体（例えば、シランカップリング剤）、例えば、ｎ−オクタデシルジメチルクロロシラン、ｎ−オクタデシルジメチルメトキシシラン、トリメチルクロロシラン、ヘキサメチルジシラザン等を用いて表面を修飾する（例えば、ケイ酸塩層の端部に存在する官能基を反応させる。）ことである。
【００６２】
その上、例として、挿入層状ケイ酸塩に相溶化剤、例えば、ワックス、ポリオレフィンオリゴマー、もしくは極性基を有するポリマーをさらに挿入することもできる。例示的な相溶化剤ワックスには、ポリエチレンワックス、酸化ポリエチレンワックス、ポリエチレン酢酸ビニルワックス、ポリエチレンアクリル酸ワックス、ポリプロピレンワックス、モンタンワックス、カルナウバワックス、カンデリラワックス、蜜蝋、およびマレイン酸化ワックスが含まれる。マレイン酸化ワックスの例には、無水マレイン酸修飾オレフィンオリゴマーもしくはポリマー、および無水マレイン酸修飾酢酸ビニルエチレンオリゴマーもしくはポリマーが含まれる。オリゴマーもしくはポリマーは無水不飽和カルボン酸で修飾（例えば、グラフト化）して（すなわち、無水物修飾オリゴマー）無水物官能性を取り込むことができ、これはこのオリゴマーもしくはポリマーの接着特性を促進もしくは強化する（すなわち、修飾されたオリゴマーもしくはポリマーの挿入層状ケイ酸塩との相溶性を促進もしくは強化する）。無水不飽和カルボン酸の例には、無水マレイン酸、無水フマル酸、および無水不飽和融合環カルボン酸が含まれる。無水物修飾ポリマーは、当分野において公知のように、グラフト化もしくは共重合によって製造することができる。有用な無水物修飾オリゴマーもしくはポリマーは、無水物基を（この修飾ポリマーの重量を基準にして）少なくともほぼ以下のいずれか、０．１％、０．５％、１％、および２％；並びに／もしくは多くともほぼ以下のいずれか、１０％、７．５％、５％、および４％の量で含み得る。
【００６３】
あるいは、挿入層状ケイ酸塩は有機シラン試薬（例えば、シランカップリング剤）を実質的に含まず、もしくは相溶化剤、例えば、上で考察されるもののいずれか１種類以上を実質的に含んでいなくてもよい。
【００６４】
挿入層状ケイ酸塩は、少なくともほぼ以下のいずれか、３６０、３８０、３９０、３９５、４００、４０５、４１０、４２０、４３０、および４４０℃；並びに／もしくは多くともほぼ以下のいずれか、３８０、３９０、３９５、４００、４０５、４１０、４２０、４３０、４４０、および４５０℃のピーク分解温度を有し得る。挿入層状ケイ酸塩は、少なくともほぼ以下のいずれか、２００、２１０、２２０、２３０、２４０、２５０、および２８０℃；並びに／もしくは多くともほぼ以下のいずれか、２２０、２３０、２４０、２５０、２８０、および３００℃の分解開始温度を有し得る。ピーク分解温度および分解開始温度は、毎分２０℃の走査速度で室温から８００℃までアルゴンパージされた雰囲気中で作動し、および重量損失分析の一次導関数を利用する、試料の熱重量分析（ＴＧＡ）によって決定することができる。このような分析に有用なＴＧＡ機器は、ＴＡ  Ｉｎｓｔｒｕｍｅｎｔｓ，Ｉｎｃ．から入手可能なＴＧＡ  Ｑ５０モデルである。
【００６５】
分散粒子組成物
挿入層状ケイ酸塩を剥離させ、マトリックス媒体中に分散する剥離したケイ酸塩小板を含む複数の分散粒子を含む分散粒子組成物を形成することができる。これらの分散粒子は前に考察されているタイプの吸蔵された挿入剤を有するケイ酸塩小板を含むことができる。
【００６６】
マトリックス媒体は１種類以上のポリマー、例えば１種類以上の熱可塑性ポリマー、例えば、ポリオレフィン、エチレン／ビニルアルコールコポリマー、イオノマー、ビニルプラスチック、ポリアミド、ポリエステル、およびポリスチレンから選択される１種類以上のポリマーを含むことができる。
【００６７】
マトリックス媒体は１種類以上のエネルギー硬化性ポリマー前駆体、例えば、多官能性アクリレートもしくはメタクリレート、チオール−エン系、エポキシ／アミンもしくはエポキシポリオール系、並びにポリウレタン前駆体、例えばイソシアネートおよびポリオールから選択される１種類以上のエネルギー硬化性前駆体を含むことができる。
【００６８】
マトリックス媒体は、塗料、コーティング、ニス、グリース、化粧品、もしくは医薬賦形剤（局所もしくは内部のいずれか）の形成において有用な１種類以上の化合物を含むことができる。
【００６９】
ポリオレフィン
マトリックス媒体は１種類以上のポリオレフィンを含むことができる。例示的なポリオレフィンには、エチレンホモ−およびコ−ポリマーおよびプロピレンホモ−およびコ−ポリマーが含まれる。「ポリオレフィン」という用語にはオレフィンから誘導されるモノマー単位を少なくとも５０モル％含むコポリマーが含まれる。エチレンホモポリマーには、高密度ポリエチレン（「ＨＤＰＥ」）および低密度ポリエチレン（「ＬＤＰＥ」）が含まれる。エチレンコポリマーには、エチレン／α−オレフィンコポリマー（「ＥＡＯ」）、エチレン／不飽和エステルコポリマー、およびエチレン／（メタ）アクリル酸が含まれる。（本出願において用いられる「コポリマー」は２つ以上のタイプのモノマーから誘導されるポリマーを意味し、ターポリマー等を含む。）
【００７０】
ＥＡＯはエチレンおよび１種類以上のα−オレフィンのコポリマーであり、このコポリマーはエチレンをモルパーセンテージ含有率の大部分として有する。このコモノマーには、１種類以上のＣ３−Ｃ２０α−オレフィン、１種類以上のＣ４−Ｃ１２α−オレフィン、および１種類以上のＣ４−Ｃ８α−オレフィンが含まれ得る。有用なα−オレフィンには、１−ブテン、１−ヘキセン、１−オクテン、およびこれらの混合物が含まれる。
【００７１】
例示的なＥＡＯには以下の１つ以上が含まれる。１）例えば０．９２６から０．９４ｇ／ｃｍ３の密度を有する中密度ポリエチレン（「ＭＤＰＥ」）；２）例えば０．９２６から０．９４ｇ／ｃｍ３の密度を有する直鎖中密度ポリエチレン（「ＬＭＤＰＥ」）；３）例えば０．９１５から０．９３０ｇ／ｃｍ３の密度を有する直鎖低密度ポリエチレン（「ＬＬＤＰＥ」）；４）例えば０．９１５ｇ／ｃｍ３未満の密度を有する極低もしくは超低密度ポリエチレン（「ＶＬＤＰＥ」および「ＵＬＤＰＥ」）、および５）均質ＥＡＯ。有用なＥＡＯにはほぼ以下のいずれかを下回る密度を有するものが含まれる。０．９２５、０．９２２、０．９２、０．９１７、０．９１５、０．９１２、０．９１、０．９０７、０．９０５、０．９０３、０．９、および０．８９８グラム／立方センチメートル。他に指示されない限り、ここでのすべての密度はＡＳＴＭ  Ｄ１５０５に従って測定される。
【００７２】
ポリエチレンポリマーは不均一であっても均一であってもよい。当分野において公知のように、不均一ポリマーは分子量および組成分布に比較的広範な変動を有する。不均一ポリマーは、例えば通常のチーグラー・ナッタ触媒で調製することができる。
【００７３】
他方、均一ポリマーは、典型的には、メタロセンもしくは他の単一部位触媒を用いて調製する。このような単一部位触媒は、典型的には、唯一のタイプの触媒部位を有し、これが重合から生じるポリマーの均一性の基礎であるものと信じられる。均一ポリマーは不均一ポリマーとは構造的に異なり、均一ポリマーは鎖内のコモノマーの比較的均一な配列、すべての鎖における配列分布のミラーリング、およびすべての鎖の長さの類似性を示す。結果として、均一ポリマーは比較的狭い分子量および組成分布を有する。均一ポリマーの例には、Ｅｘｘｏｎ  Ｃｈｅｍｉｃａｌ  Ｃｏｍｐａｎｙ（Ｂａｙｔｏｗｎ、ＴＸ）からＥＸＡＣＴ商標で入手可能なメタロセン触媒直鎖均一エチレン／α−オレフィンコポリマー樹脂、Ｍｉｔｓｕｉ  Ｐｅｔｒｏｃｈｅｍｉｃａｌ  ＣｏｒｐｏｒａｔｉｏｎからＴＡＦＭＥＲ商標で入手可能な直鎖均一エチレン／α−オレフィンコポリマー樹脂、およびＤｏｗ  Ｃｈｅｍｉｃａｌ  ＣｏｍｐａｎｙからＡＦＦＩＮＩＴＹ商標で入手可能な長鎖分岐メタロセン触媒均一エチレン／α−オレフィンコポリマー樹脂が含まれる。
【００７４】
別の例示的エチレンコポリマーはエチレン／不飽和エステルコポリマーであり、これはエチレンおよび１種類以上の不飽和エステルモノマーのコポリマーである。有用な不飽和エステルには、１）エステルが４から１２個の炭素原子を有する、脂肪族カルボン酸のビニルエステル、および２）エステルが４から１２個の炭素原子を有する、アクリルもしくはメタクリル酸のアルキルエステル（集合的に、「アルキル（メタ）アクリレート」）が含まれる。
【００７５】
モノマーの第１の（「ビニルエステル」）基の代表的な例には、酢酸ビニル、プロピオン酸ビニル、ヘキサン酸ビニル、および２−エチルヘキサン酸ビニルが含まれる。ビニルエステルモノマーは４から８個の炭素原子、４から６個の炭素原子、４から５個の炭素原子、および、好ましくは４個の炭素原子を有することができる。
【００７６】
モノマーの第２の（「アルキル（メタ）アクリレート」）基の代表的な例には、メチルアクリレート、エチルアクリレート、イソブチルアクリレート、ｎ−ブチルアクリレート、ヘキシルアクリレート、および２−エチルヘキシルアクリレート、メチルメタクリレート、エチルメタクリレート、イソブチルメタクリレート、ｎ−ブチルメタクリレート、ヘキシルメタクリレート、および２−エチルヘキシルメタクリレートが含まれる。アルキル（メタ）アクリレートモノマーは４から８個の炭素原子、４から６個の炭素原子、および、好ましくは４から５個の炭素原子を有することができる。
【００７７】
エチレン／不飽和エステルコポリマーの不飽和エステル（すなわち、ビニルエステルもしくはアルキル（メタ）アクリレート）コモノマー含有率は、このコポリマーの重量を基準にして、約６から約１８重量％、および約８から約１２重量％の範囲をとり得る。エチレン／不飽和エステルコポリマーの有用なエチレン含有率には以下の量が含まれる。このコポリマーの重量を基準にして、少なくとも約８２重量％、少なくとも約８５重量％、少なくとも約８８重量％、約９４重量％未満、約９３重量％未満および約９２重量％未満。
【００７８】
エチレン／不飽和エステルコポリマーの代表的な例には、エチレン／メチルアクリレート、エチレン／メチルメタクリレート、エチレン／エチルアクリレート、エチレン／エチルメタクリレート、エチレン／ブチルアクリレート、エチレン／２−エチルヘキシルメタクリレートおよびエチレン／酢酸ビニルが含まれる。
【００７９】
別の有用なエチレンコポリマーはエチレン／（メタ）アクリル酸であり、これはエチレンおよびアクリル酸、メタクリル酸もしくはこの両者のコポリマーである。
【００８０】
有用なプロピレンコポリマーには、１）プロピレンが重量％含量の大多数を占める、例えば、１５重量％未満、６重量％未満および少なくとも約２重量％のエチレンコモノマー含有率を有するプロピレンおよびエチレンのコポリマーである、プロピレン／エチレンコポリマー（「ＥＰＣ」）、並びに２）プロピレンが重量％含量の大多数を占めるプロピレン／ブテンコポリマーが含まれる。
【００８１】
ＥＶＯＨ
エチレン／ビニルアルコールコポリマー（「ＥＶＯＨ」）が別の有用な熱可塑性物質である。ＥＶＯＨは約３２モル％、もしくは少なくともほぼ以下の値のいずれか、２０モル％、２５モル％、および３０モル％のエチレン含有率を有することができる。ＥＶＯＨはほぼ以下の値のいずれかを下回るエチレン含有率を有することができる。５０モル％、４０モル％、および３３モル％。当分野において公知のように、ＥＶＯＨはエチレン／酢酸ビニルコポリマーを、例えば、少なくともほぼ以下の値のいずれかの加水分解の程度：５０％、８５％および９８％までケン化もしくは加水分解することによって誘導することができる。
【００８２】
イオノマー
別の有用な熱可塑性物質はイオノマーであり、これはエチレンおよび、金属イオン、例えばナトリウムもしくは亜鉛によって部分的に中和されたカルボン酸基を有する、エチレン性不飽和モノカルボン酸のコポリマーである。有用なイオノマーには、このイオノマー中の酸基の約１０％から約６０％を中和するのに十分な金属イオンが存在するものが含まれる。カルボン酸は、好ましくは、「（メタ）アクリル酸」−これはアクリル酸および／もしくはメタクリル酸を意味する−である。有用なイオノマーには、少なくとも５０重量％および、好ましくは少なくとも８０重量％のエチレン単位を有するものが含まれる。有用なイオノマーには１から２０重量パーセントの酸単位を有するものも含まれる。有用なイオノマーは、例えば、Ｄｕｐｏｎｔ  Ｃｏｒｐｏｒａｔｉｏｎ（Ｗｉｌｍｉｎｇｔｏｎ、ＤＥ）からＳＵＲＬＹＮ商標で入手可能である。
【００８３】
ビニルプラスチック
有用なビニルプラスチックには、塩化ポリビニル（「ＰＶＣ」）、塩化ビニリデンポリマー（「ＰＶｄＣ」）、およびポリビニルアルコール（「ＰＶＯＨ」）が含まれる。塩化ポリビニル（「ＰＶＣ」）は塩化ビニル含有ポリマーもしくはコポリマー−すなわち、塩化ビニル（ＣＨ２＝ＣＨＣｌ）から誘導される、少なくとも５０重量パーセントのモノマー単位および、その上、場合により、例えば酢酸ビニルから誘導される、１種類以上のコモノマー単位を含むポリマーを指す。１種類以上の可塑剤をＰＶＣと配合して樹脂を軟化させ、並びに／もしくは柔軟性および処理性を強化することができる。この目的に有用な可塑剤は当分野において公知である。
【００８４】
別の例示的なビニルプラスチックは塩化ビニリデンポリマー（「ＰＶｄＣ」）であり、これは塩化ビニリデン含有ポリマーもしくはコポリマー−すなわち、塩化ビニリデン（ＣＨ２＝ＣＣｌ２）から誘導されるモノマー単位および、その上、場合により、塩化ビニル、スチレン、酢酸ビニル、アクリロニトリル、および（メタ）アクリル酸のＣ１−Ｃ１２アルキルエステル（例えば、メチルアクリレート、ブチルアクリレート、メチルメタクリレート）の１種類以上から誘導されるモノマー単位を含むポリマーを指す。ここで用いられる場合、「（メタ）アクリル酸」はアクリル酸および／もしくはメタクリル酸の両者を指し；並びに「（メタ）アクリレート」はアクリレートおよびメタクリレートの両者を指す。ＰＶｄＣの例には以下の１種類以上が含まれる。塩化ビニリデンホモポリマー、塩化ビニリデン／塩化ビニルコポリマー（「ＶＤＣ／ＶＣ」）、塩化ビニリデン／メチルアクリレートコポリマー（「ＶＤＣ／ＭＡ」）、塩化ビニリデン／エチルアクリレートコポリマー、塩化ビニリデン／エチルメタクリレートコポリマー、塩化ビニリデン／メチルメタクリレートコポリマー、塩化ビニリデン／ブチルアクリレートコポリマー、塩化ビニリデン／スチレンコポリマー、塩化ビニリデン／アクリロニトリルコポリマー、および塩化ビニリデン／酢酸ビニルコポリマー。
【００８５】
有用なＰＶｄＣには、少なくとも約７５、多くとも約９５、および多くとも約９８重量％の塩化ビニリデンモノマーを有するものが含まれる。有用なＰＶｄＣ（例えば、ラテックスエマルジョンコーティングによって適用されるようなもの）には、少なくともほぼ５％、１０％、および１５％のいずれかの−並びに／もしくは多くともほぼ２５％、２２％、２０％、および１５重量％のいずれかの−塩化ビニリデンモノマーを含むコモノマーを有するものが含まれる。
【００８６】
ＰＶｄＣを含む層は熱安定化剤（例えば、塩化水素スカベンジャー、例えば、エポキシド化ダイズ油）および潤滑性処理助剤（例えば、１種類以上のポリアクリレート）を含むこともできる。
【００８７】
ポリアミド
有用なポリアミドには、１種類以上のジアミンと１種類以上の二酸との重縮合によって形成することができるタイプおよび／もしくは１種類以上のアミノ酸の重縮合によって形成することができるタイプおよび／もしくは環状ラクタムの開環によって形成されるタイプのものが含まれる。有用なポリアミドには脂肪族ポリアミドおよび脂肪族／芳香族ポリアミドが含まれる。
【００８８】
ポリアミドを製造するための代表的な脂肪族ジアミンには式：
Ｈ２Ｎ（ＣＨ２）ｎＮＨ２
（式中、ｎは１から１６の整数値を有する）を有するものが含まれる。代表的な例には、トリメチレンジアミン、テトラメチレンジアミン、ペンタメチレンジアミン、ヘキサメチレンジアミン、オクタメチレンジアミン、デカメチレンジアミン、ドデカメチレンジアミン、ヘキサデカメチレンジアミンが含まれる。代表的な芳香族ジアミンには、ｐ−フェニレンジアミン、４，４’−ジアミノジフェニルエーテル、４，４’ジアミノジフェニルスルホン、４，４’−ジアミノジフェニルエタンが含まれる。代表的なアルキル化ジアミンには、２，２−ジメチルペンタメチレンジアミン、２，２，４−トリメチルヘキサメチレンジアミン、および２，４，４  トリメチルペンタメチレンジアミンが含まれる。代表的な脂環式ジアミンにはジアミノジシクロヘキシルメタンが含まれる。他の有用なジアミンには、ヘプタメチレンジアミン、ノナメチレンジアミン等が含まれる。
【００８９】
ポリアミドを製造するための代表的な二酸には、一般式：
ＨＯＯＣ−Ｚ−ＣＯＯＨ
（式中、Ｚは少なくとも２個の炭素原子を含む二価脂肪族もしくは環状基を表すものである）によって表すことができるジカルボン酸が含まれる。代表的な例には、脂肪族ジカルボン酸、例えば、アジピン酸、セバシン酸、オクタデカン二酸、ピメリン酸、スベリン酸、アゼライン酸、ドデカン二酸、およびグルタミン酸；並びに芳香族ジカルボン酸、例えば、イソフタル酸およびテレフタル酸が含まれる。
【００９０】
１種類以上の上記ジアミンと１種類以上の上記二酸との重縮合反応生成物が有用なポリアミドを形成し得る。１種類以上のジアミンと１種類以上の二酸との重縮合によって形成することができるタイプの代表的なポリアミドには、脂肪族ポリアミド、例えば、ポリ（ヘキサメチレンアジパミド）（「ナイロン−６，６」）、ポリ（ヘキサメチレンセバカミド）（「ナイロン−６，１０」）、ポリ（ヘプタメチレンピメラミド）（「ナイロン−７，７」）、ポリ（オクタメチレンスベラミド）（「ナイロン−８，８」）、ポリ（ヘキサメチレンアゼラミド）（「ナイロン−６，９」）、ポリ（ノナメチレンアゼラミド）（「ナイロン−９，９」）、ポリ（デカメチレンアゼラミド）（「ナイロン−１０，９」）、ポリ（テトラメチレンジアミン−ｃｏ−シュウ酸）（「ナイロン−４，２」）、ｎ−ドデカン二酸およびヘキサメチレンジアミンのポリアミド（「ナイロン−６，１２」）、ドデカメチレンジアミンおよびｎ−ドデカン二酸のポリアミド（「ナイロン−１２，１２」）が含まれる。
【００９１】
代表的な脂肪族／芳香族ポリアミドには、ポリ（テトラメチレンジアミン−ｃｏ−イソフタル酸）（「ナイロン−４，Ｉ」）、ポリヘキサメチレンイソフタラミド（「ナイロン−６，Ｉ」）、ポリヘキサメチレンテレフタラミド（「ナイロン−６，Ｔ」）、ポリ（２，２，２−トリメチルヘキサメチレンテレフタラミド）、ポリ（ｍ−キシレンアジパミド）（「ナイロン−ＭＸＤ，６」）、ポリ（ｐ−キシレンアジパミド）、ポリ（ヘキサメチレンテレフタラミド）、ポリ（ドデカメチレンテレフタラミド）、およびポリアミド−ＭＸＤ，Ｉが含まれる。
【００９２】
１種類以上のアミノ酸の重縮合によって形成することができるタイプの代表的なポリアミドには、ポリ（４−アミノ酪酸）（「ナイロン−４」）、ポリ（６−アミノヘキサン酸）（「ナイロン−６」もしくは「ポリ（カプロラクタム）」）、ポリ（７−アミノヘプタン酸）（「ナイロン−７」）、ポリ（８−アミノオクタン酸）（「ナイロン−８」）、ポリ（９−アミノノナン酸）（「ナイロン−９」）、ポリ（１０−アミノデカン酸）（「ナイロン−１０」）、ポリ（１１−アミノウンデカン酸）（「ナイロン−１１」）、およびポリ（１２−アミノドデカン酸）（「ナイロン−１２」もしくは「ポリ（ラウリルラクタム）」）が含まれる。
【００９３】
代表的なコポリアミドには、前記ポリアミドのいずれかの製造に用いられるモノマーの組み合わせに基づくコポリマー、例えば、ナイロン−４／６、ナイロン−６／６、ナイロン−６／９、ナイロン−６／１２、カプロラクタム／ヘキサメチレンアジパミドコポリマー（「ナイロン−６，６／６」）、ヘキサメチレンアジパミド／カプロラクタムコポリマー（「ナイロン−６／６，６」）、トリメチレンアジパミド／ヘキサメチレンアゼラミドコポリマー（「ナイロン−トリメチル６，２／６，２」）、ヘキサメチレンアジパミド−ヘキサメチレン−アゼラミドカプロラクタムコポリマー（「ナイロン−６，６／６，９／６」）、ヘキサメチレンアジパミド／ヘキサメチレン−イソフタラミド（「ナイロン−６，６／６，Ｉ」）、ヘキサメチレンアジパミド／ヘキサメチレンテレフタラミド（「ナイロン−６，６／６，Ｔ」）、ナイロン−６，Ｔ／６，Ｉ、ナイロン−６／ＭＸＤ，Ｔ／ＭＸＤ，Ｉ、ナイロン−６，６／６，１０、およびナイロン−６，Ｉ／６，Ｔが含まれる。
【００９４】
通常の命名法は、典型的には、コポリマーの名称においてコポリマーの主要構成要素をスラッシュ（「／」）の前に列挙する。しかしながら、本出願においては、スラッシュの前に列挙される構成要素は、このようなものと明確に識別されない限り、必ずしも主要構成要素ではない。例えば、本出願がこの逆を明確に注記しない限り、「ナイロン−６／６，６」および「ナイロン−６，６／６」は同じタイプのコポリアミドを指すものとみなすことができる。
【００９５】
ポリアミドコポリマーはこのコポリマー中の最も支配的なポリマー単位（例えば、コポリマー、ナイロン−６，６／６におけるポリマー単位としてのヘキサメチレンアジパミド）を以下のいずれか、少なくとも約５０％、少なくとも約６０％、少なくとも約７０％、少なくとも約８０％、および少なくとも約９０％、並びに前記値のいずれかの間の範囲（例えば、約６０から約８０％）の範囲をとるモルパーセンテージで含むことができ、このコポリマー中の２番目に最も支配的なポリマー単位（例えば、コポリマー、ナイロン−６，６／６におけるポリマー単位としてのカプロラクタム）を以下のいずれか、約５０％未満、約４０％未満、約３０％未満、約２０％未満、約１０％未満、および前記値のいずれかの間の範囲（例えば、約２０から約４０％）の範囲をとるモルパーセンテージで含むことができる。
【００９６】
有用なポリアミドには、食品との直接接触および／もしくは食品包装フィルムにおける使用について所望の使用条件で管理統制機関（例えば、米国食料医薬品庁（Ｕ．Ｓ．  Ｆｏｏｄ  ａｎｄ  Ｄｒｕｇ  Ａｇｅｎｃｙ））による認可を受けているものが含まれる。
【００９７】
ポリエステル
有用なポリエステルには、１）多官能性カルボン酸と多官能性アルコールとの縮合、２）ヒドロキシカルボン酸の重縮合、および３）環状エステル（例えば、ラクトン）の重合によって製造されるものが含まれる。
【００９８】
例示的な多官能性カルボン酸（およびこれらの誘導体、例えば、無水物もしくはメチルエステルのような単純エステル）には、芳香族ジカルボン酸および誘導体（例えば、テレフタル酸、イソフタル酸、ジメチルテレフタレート、ジメチルイソフタレート）並びに脂肪族ジカルボン酸および誘導体（例えば、アジピン酸、アゼライン酸、セバシン酸、シュウ酸、コハク酸、グルタミン酸、ドデカン二酸、１，４−シクロヘキサンジカルボン酸、ジメチル−１，４−シクロヘキサンジカルボキシレートエステル、アジピン酸ジメチル）が含まれる。有用なジカルボン酸には上でポリアミド項において考察されたものも含まれる。当業者に公知のように、ポリエステルは多官能性カルボン酸の無水物およびエステルを用いて生成することができる。
【００９９】
例示的な多官能性アルコールには、二価アルコール（およびビスフェノール）、例えば、エチレングリコール、１，２−プロパンジオール、１，３−プロパンジオール、１，３ブタンジオール、１，４−ブタンジオール、１，４−シクロヘキサンジメタノール、２，２−ジメチル−１，３−プロパンジオール、１，６−ヘキサンジオール、ポリ（テトラヒドロキシ−１，１’−ビフェニル、１，４−ヒドロキノン、およびビスフェノールＡが含まれる。
【０１００】
例示的なヒドロキシカルボン酸およびラクトンには、４−ヒドロキシ安息香酸、６−ヒドロキシ−２−ナフトエ酸、ピバロラクトン、およびカプロラクトンが含まれる。
【０１０１】
有用なポリエステルにはホモポリマーおよびコポリマーが含まれる。これらは上で論じられた１種類以上の構成要素から誘導することができる。例示的なポリエステルには、ポリ（エチレンテレフタレート）（「ＰＥＴ」）、ポリ（ブチレンテレフタレート）（「ＰＢＴ」）、およびポリ（エチレンナフタレート）（「ＰＥＮ」）が含まれる。ポリエステルがテレフタル酸から誘導されるマー単位（ｍｅｒ  ｕｎｉｔ）を含む場合、このポリエステルの二酸成分のマー含有率（モル％）は少なくともほぼ以下のいずれかであり得る。７０、７５、８０、８５、９０、および９５％。
【０１０２】
ポリエステルは熱可塑性物質であってもよい。フィルムのポリエステル（例えば、コポリエステル）は非晶質であってもよく、または、例えば、少なくともほぼ、もしくは多くともほぼ、以下の重量パーセンテージのいずれか、１０、１５、２０、２５、３０、３５、４０、および５０％の結晶度を伴って、部分的に結晶性（半結晶性）であってもよい。
【０１０３】
ポリスチレン
マトリックス媒体はポリスチレンを含むことができる。例示的なポリスチレンにはスチレンホモ−およびコ−ポリマーが含まれる。ポリスチレンは実質的にアタクチックであっても、シンジオタクチックであっても、アイソタクチックであってもよい。「ポリスチレン」という用語には、スチレンから誘導されるモノマー単位を少なくとも５０モル％含むコポリマーが含まれる。スチレンはアルキルアクリレート、無水マレイン酸、イソプレンもしくはブタジエンと共重合させることができる。イソプレンおよびブタジエンとのスチレンコポリマーはさらに水素化することができる。
【０１０４】
エネルギー硬化性ポリマー前駆体
マトリックス媒体は１種類以上のエネルギー硬化性ポリマー前駆体を含むことができる。エネルギー硬化性ポリマー前駆体は熱および／もしくは放射線（例えば、光）の形態にあるエネルギーの適用による硬化ポリマーへの変形を目的とする化合物（例えば、モノマーもしくはオリゴマー）であり、開始剤および／もしくは触媒を含んでいてもよい。生じるエネルギー硬化ポリマーは熱硬化性ポリマーであっても熱可塑性ポリマーであってもよい。単一のエネルギー硬化性ポリマー前駆体を反応させてポリマーを形成することができ、もしくは２種類以上のエネルギー硬化性ポリマー前駆体を共に反応させてポリマーを形成することもできる。エネルギー硬化性ポリマー前駆体は多官能性、すなわち、硬化の際に架橋ポリマーを形成するのに適合していてもよい。エネルギー硬化性化学反応は熱、触媒相互作用、放射線（例えば、光）、もしくはエネルギー硬化性ポリマー前駆体の混合、または前記機構のいずれか２種類以上の組み合わせ（例えば、二重硬化機構）によって誘導することができる。
【０１０５】
有用なエネルギー硬化性ポリマー前駆体には、以下のポリマーの１つ以上の前駆体である１種類以上のエネルギー硬化性ポリマー前駆体が含まれ得る。ポリエステル樹脂（例えば、アルキド樹脂）、アリル樹脂（例えば、ジアリルフタレート、ジアリルイソフタレート、ジアリルマレエート、およびジアリルクロレンデート）、アミノ樹脂（例えば、尿素樹脂、メラミン樹脂、およびこれらのホルムアルデヒドとのコポリマー）、エポキシ樹脂、フラン樹脂、フェノール樹脂（例えば、フェノール−アラルキル樹脂、フェノール−ホルムアルデヒド樹脂）、ポリアクリルエステル樹脂、ポリアミド樹脂、ポリウレタン樹脂、ポリアクリルアミド樹脂、ポリイミド樹脂、およびアクリルアミド樹脂。
【０１０６】
例示的なエネルギー硬化性ポリマー前駆体には、（メタ）アクリレート（すなわち、メタクリレートおよび／もしくはアクリレート）、多官能性（メタ）アクリレート、チオール−エン系、およびマレイミドが含まれ得る。
【０１０７】
例えばポリウレタンポリマー前駆体に関する、例示的なエネルギー硬化性ポリマー前駆体には、ポリオールおよびポリイソシアネート（例えば、トルエンジイソシアネートおよびジフェニル−メタンジイソシアネート）が含まれ得る。
【０１０８】
ポリウレタンおよびエポキシ樹脂前駆体については、例えば、挿入層状ケイ酸塩を、より反応性の成分ではなく、ポリオール前駆体成分と混合し、早期の反応の最小化を補助することができる。
【０１０９】
さらなるマトリックス媒体
マトリックス媒体は以下のいずれかの１つ以上の配合において有用な１種類以上の化合物を含むことができる。コーティング（すなわち、塗料および／もしくはニス）、インク、グリース、化粧品、および医薬投与形態。
【０１１０】
マトリックス媒体は、コーティング（すなわち、塗料および／もしくはニス）溶媒、コーティング結合剤、およびコーティング樹脂から選択される１種類以上の物質を含むことができる。有用なコーティング溶媒、コーティング結合剤、およびコーティング樹脂は当業者に公知である；例えば、Ｐａｉｎｔｓ  ａｎｄ  Ｃｏａｔｉｎｇｓ，Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｖｏｌｕｍｅ  ２４，ｐａｇｅｓ  ５９１−７９０（２００３  Ｗｉｌｅｙ−ＶＣＨ）（この第５９１から７９０頁は参照により本明細書に組み込まれる）において考察されるものを参照のこと。例には、ミネラルスピリット、トルエン、および亜麻仁油が含まれる。
【０１１１】
マトリックス媒体はインク溶媒およびインク樹脂（例えば、インク結合剤および／もしくはインクビヒクル）から選択される１種類以上の物質を含むことができる。有用なインク溶媒およびインク樹脂は当業者に公知である；例えば、Ｌｅａｃｈ  ａｎｄ  Ｐｉｅｒｃｅ，Ｔｈｅ  Ｐｒｉｎｔｉｎｇ  Ｉｎｋ  Ｍａｎｕａｌ（５ｔｈ  ｅｄｉｔｉｏｎ  １９９３）（これはこの全体が本明細書に組み込まれる。）において考察されているものを参照のこと。
【０１１２】
マトリックス媒体はグリース潤滑油およびグリースゲル化剤から選択される１種類以上の物質を含むことができる。有用なグリース潤滑油およびグリースゲル化剤は当業者に公知である；例えば、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｖｏｌｕｍｅ  １５，ｐａｇｅｓ  ４９３−９８（４ｔｈ  ｅｄｉｔｉｏｎ  １９９５）（この第４９３から９８頁は参照により本明細書に組み込まれる。）において考察されているものを参照のこと。
【０１１３】
マトリックス媒体は化粧品の配合において有用な１種類以上の物質、例えば、脂質、皮膚軟化剤、湿潤剤、被膜形成剤、結合剤、表面活性剤および溶媒から選択される１種類以上の物質を含むことができる。有用な化粧用脂質、皮膚軟化剤、湿潤剤、被膜形成剤、結合剤、表面活性剤および溶媒は当業者に公知である；例えば、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｖｏｌｕｍｅ  ７，ｐａｇｅｓ  ５７２−６１９（４ｔｈ  ｅｄｉｔｉｏｎ  １９９３）（この第５７２から６１９頁は参照により本明細書に組み込まれる。）、およびＣＴＦＡ  Ｉｎｔｅｒｎａｔｉｏｎａｌ  Ｃｏｓｍｅｔｉｃ  Ｉｎｇｒｅｄｉｅｎｔ  Ｈａｎｄｂｏｏｋ，２ｎｄ  ｅｄｉｔｉｏｎ（ＣＴＦＡ  Ｗａｓｈｉｎｇｔｏｎ  ＤＣ  １９９２）（これは参照によりこの全体が本明細書に組み込まれる。）において考察されているものを参照のこと。
【０１１４】
医薬投与形態の配合において有用な化合物には、医薬（例えば、医用）賦形剤（例えば、担体）が含まれる。マトリックス媒体は１種類以上の医薬賦形剤、例えば、内部医薬投与形態に適合し、および／もしくは外部医薬投与形態に適合する１種類以上の賦形剤を含むことができる。有用な医薬賦形剤は当業者に公知である；例えば、Ｐｈａｒｍａｃｅｕｔｉｃａｌ  Ｄｏｓａｇｅ  Ｆｏｒｍｓ、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｖｏｌｕｍｅ  ２５、ｐａｇｅｓ  ５１５−５４７（２００３  Ｗｉｌｅｙ−ＶＣＨ）（この第５１５−５４７頁は参照により本明細書に組み込まれる。）において考察されているものを参照のこと。
【０１１５】
マトリックス媒体は水、水中油エマルジョン、および油中水エマルジョンのうちの１種類以上を含むことができる。
【０１１６】
分散粒子
分散粒子組成物中の分散粒子は少なくとも１つの寸法において約１００ｎｍ未満の平均サイズを有することができる。これらの粒子は約１０から約３０，０００の平均アスペクト比（すなわち、粒子の平均最大寸法の平均最小寸法に対する比）を有することができる。典型的には、挿入層状ケイ酸塩から剥離したケイ酸塩小板を含む粒子のアスペクト比は粒子の厚み（最小寸法）に対する長さ（最大寸法）と考えることができる。繊維形状を有する粒子については、アスペクト比は粒子の直径（最小寸法）に対する長さ（最大寸法）と考えることができる。
【０１１７】
分散粒子に有用なアスペクト比には少なくともほぼ以下の値のいずれか、１０；２０；２５；２００；２５０；１，０００；２，０００；３，０００；および５，０００；並びに多くともほぼ以下の値のいずれか、２５，０００；２０，０００；１５，０００；１０，０００；５，０００；３，０００；２，０００；１，０００；２５０；２００；２５；および２０が含まれる。
【０１１８】
分散粒子は、透過型電子顕微鏡（「ＴＥＭ」）画像からの見積もりで、少なくともほぼ以下の値のいずれか、０．５ｎｍ、０．８ｎｍ、１ｎｍ、２ｎｍ、３ｎｍ、４ｎｍ、および５ｎｍ；並びに多くともほぼ以下の値のいずれか、１００ｎｍ、６０ｎｍ、３０ｎｍ、２０ｎｍ、１０ｎｍ、８ｎｍ、５ｎｍ、および３ｎｍの最短寸法における平均サイズを有することができる。これらの粒子は、これらの粒子が分散されるマトリックス媒体の光学的透明性を維持するのに十分な小ささの平均寸法を有することができる。
【０１１９】
分散粒子組成物中に分散する剥離した粒子の量は、分散粒子組成物の重量を基準にして、少なくともほぼ以下の値のいずれか、０．１、０．５、１、１．５、２、２．５、３、４、５、および１０重量％；並びに／もしくは多くともほぼ以下の値のいずれか、５０、４０、３０、２０、１５、１０、８、６、５、４、３、２、および１重量％であり得る。その上、分散粒子組成物中に分散する剥離した粒子の量は、１００重量部のマトリックス媒体を基準にして、例えば、１００重量部の上で考察される１種類以上のポリマーを基準にして、少なくともほぼ以下の値のいずれか、０．１、０．５、１、１．５、２、２．５、３、４、５、および１０重量部；並びに／もしくは多くともほぼ以下の値のいずれか、１００、８０、６０、５０、４０、３０、２０、１５、１０、８、６、５、４、３、２、および１重量部でもあり得る。
【０１２０】
分散粒子組成物は、この分散粒子組成物の重量を基準にして、少なくともほぼ以下のいずれか、５０、６０、７０、８０、９０、９５、および９８重量％；並びに多くともほぼ以下のいずれか、９９、９８、９５、９０、８０、７０、および６０重量％の、以下のいずれかを含むことができる。１）マトリックス媒体、または２）１種類以上のポリマー、または３）エネルギー硬化性ポリマー前駆体、または４）コーティング溶媒、コーティング結合剤、もしくはコーティング樹脂、または５）インク溶媒もしくはインク樹脂、または６）グリース潤滑油もしくはグリースゲル化剤、または７）化粧用脂質、化粧用皮膚軟化剤、化粧用湿潤剤、化粧用被膜形成剤、化粧用結合剤、化粧用表面活性剤、もしくは化粧用溶媒、または８）医薬賦形剤。
【０１２１】
これらの粒子は挿入層状ケイ酸塩から誘導されるケイ酸塩小板およびこれらのケイ酸塩小板に吸蔵される挿入剤を含むことができる。例示的な挿入剤は上で考察されている。分散粒子組成物はオニウム官能性を含む挿入剤、例えば、上で考察されるオニウム化合物のいずれか１つ、もしくはこのすべて、もしくはこのあらゆる組み合わせを本質的に含まなくてもよい。
【０１２２】
ケイ酸塩小板に吸蔵される挿入剤の量は、１００重量部のケイ酸塩小板あたり、少なくともほぼ、および／もしくは多くともほぼ、以下のいずれかであり得る。１、５、１０、２０、３０、５０、７０、９０、１１０、１５０、２００、および３００重量部。
【０１２３】
剥離した粒子は、小板の大アスペクト比のため、層状ケイ酸塩の個々のケイ酸塩層がイオン、静電、もしくはファン・デル・ワールス誘引により隣接層と有意に相互作用し、または密接に関連する系を形成するのに十分に接近することがもはやないときに生じる。剥離した層状ケイ酸塩はこの所在を失い、連続するマトリックス媒体中に比較的均一および無作為に分散することができる。マトリックス媒体中の分散は、層状ケイ酸塩の層間間隔がマトリックス媒体を構成する分子の回転の平均半径以上であるときに生じるものと信じられる。
【０１２４】
分散助剤を用いてマトリックス媒体中への挿入層状ケイ酸塩の剥離を強化することができる。例示的な分散助剤には、水、アルコール、ケトン、アルデヒド、塩素化溶媒、炭化水素溶媒、および芳香族溶媒の１つ以上が含まれ得る。
【０１２５】
分散粒子組成物の製造
挿入層状ケイ酸塩をマトリックス媒体中に剥離させ（例えば、部分的もしくは完全に）、分散粒子組成物を形成することができる。挿入層状ケイ酸塩の少なくとも一部が剥離するのに有効な条件下で挿入層状ケイ酸塩をマトリックス媒体に添加し、マトリックス媒体中に分散するケイ酸塩小板を含む粒子にすることができる。マトリックス媒体と混合する挿入層状ケイ酸塩の量は、１００重量部のマトリックス媒体を基準にして、例えば、１００重量部の上で考察されている１種類以上のポリマーを基準にして、少なくともほぼ以下のいずれか、０．１、０．５、１、１．５、２、２．５、３、４、５、および１０重量部挿入層状ケイ酸塩；並びに／もしくは多くともほぼ以下の値のいずれか、１００、８０、６０、５０、４０、３０、２０、１５、１０、８、６、５、４、３、２、および１重量部挿入層状ケイ酸塩であり得る。
【０１２６】
少なくともほぼ以下の量のいずれかの、マトリックス媒体に添加される挿入層状ケイ酸塩を、少なくとも１つの寸法において約１００ｎｍ未満の平均サイズを有する剥離した粒子として分散させることができる。１００重量部の添加された挿入層状ケイ酸塩あたり５０、６０、７０、８０、９０、９５、９８、および９９重量部の剥離した粒子。剥離したケイ酸塩粒子は層状ケイ酸塩の個々の層の平均厚みを有することができ、もしくは層状ケイ酸塩のほぼ１０、５および３層のいずれかを下回る倍数の平均厚みを有し得る。ＴＥＭ画像を用いて剥離した粒子の量およびサイズおよび特徴を見積もることができる。
【０１２７】
有効な剥離条件は、挿入層状ケイ酸塩およびマトリックス媒体の混合物への混合および／もしくは剪断エネルギーの付加が含まれ得る。マトリックス媒体中での挿入層状ケイ酸塩の剥離の処理変数には時間、温度、混合装置の外形、および剪断速度が含まれ、当業者に公知のように、一般には、これらの変数の均衡が必要とされる。これらの変数の均衡をとる上で、マトリックス媒体および／もしくは挿入剤の物理的減成もしくは分解を最小にしようとする要望を、例えば、処理の高温側および／もしくは処理中の選択された温度での時間の量を制限することによって考慮することができる。
【０１２８】
温度の上昇は、一般には、より多くの熱エネルギーをもたらして剥離を強化する。温度の低下は、剪断速度を増加させながら、混合物の粘性を低下させ得る。剪断速度の増加は、一般には、剥離を強化する。少なくともほぼ以下のいずれかの剪断速度を挿入層状ケイ酸塩およびマトリックス媒体の混合物に適用することができる。１秒−１、１０秒−１、５０秒−１、１００秒−１、および３００秒−１。
【０１２９】
剪断を適用してマトリックス媒体中での挿入層状ケイ酸塩の剥離を達成するための説明的な方法もしくは系には、機械系、熱ショック、圧力変化および超音波が含まれる。流動性混合物は機械的方法、例えば、攪拌機、配合機、Ｂａｎｂｕｒｙ型混合機、Ｂｒａｂｅｎｄｅｒ型混合機、長時間連続（ｌｏｎｇ  ｃｏｎｔｉｎｕｏｕｓ）混合機、注型機、および押出機の使用によって剪断することができる。二軸スクリュー押出機が、例えば、挿入層状ケイ酸塩と熱可塑性マトリックス媒体との混合に有用であり得る。熱ショック法は、混合物の温度を交互に上昇および下降させて熱的膨張および収縮を生じさせ、剪断を生じる内部応力を誘導することによって剪断を達成する。急激および交互の圧力変化を用いて混合物に剪断を適用することもできる。超音波法は、混合物の様々な部分を振動させて異なる位相で励起させる、空洞化もしくは共鳴性振動によって剪断を誘導する。
【０１３０】
有効な剥離条件はマトリックス媒体、例えば、１種類以上の熱可塑性ポリマーを含むマトリックス媒体の温度を上昇させ、挿入層状ケイ酸塩をマトリックス媒体に添加する前、その間もしくはその後のいずれかに、マトリックス媒体を機械系において合理的な速度で熱的に処理可能とすることを含み得る。処理の間、挿入層状ケイ酸塩およびマトリックス媒体の混合物は、例えば、少なくともほぼ、および／もしくは多くともほぼ、以下の温度のいずれかであり得る。１００℃、１５０℃、２００℃、２４０℃、２８０℃、３００℃、３２０℃、３５０℃、３８０℃、および４００℃。挿入層状ケイ酸塩およびマトリックス媒体の混合物がこれらの温度のいずれかで滞留し得る滞留時間の量は、少なくともほぼ、および／もしくは多くともほぼ、以下の時間のいずれかであり得る。２、４、５、８、１０、１２、１５、および２０分。
【０１３１】
剥離を生じさせるのに先立ち、摩砕、粉砕、ハンマーミル処理、ジェットミル処理、ボールミル処理、ふるいがけ、およびこれらの組み合わせを含むがこれらに限定されるものではない、当分野において公知の方法によって層状ケイ酸塩のサイズを減少させ、層状ケイ酸塩の平均粒径を、例えば、ほぼ１００、５０、および２０ミクロンのいずれかを下回り得るようにすることができる。
【０１３２】
挿入層状ケイ酸塩および分散粒子組成物の使用
分散粒子は、これらが分散するマトリックス媒体の物理的および／もしくは性能特性を強化するのに用いることができる。例えば、分散粒子は、これらの粒子を組み込むマトリックス媒体の弾性率、強度、衝撃堅牢性、透過性、流体力学的および表面接着特性の１つ以上を、これらの粒子を含まないマトリックス媒体に対して改善することができる。
【０１３３】
幾つかのタイプの製品は分散粒子組成物の組み込みから利益を得、例えば、性能特性を改善することができる。分散粒子組成物を含むことができる例示的製品には以下が含まれる。
【０１３４】
例えば、加圧、鋳造、および／もしくは熱形成によってさらに成形して有用な物体を形成することができるシートおよびパネル；
コーティング（すなわち、塗料および／もしくはニス）；
潤滑剤、例えば食品級潤滑剤；
グリース；
パーソナルケア製品、例えば化粧品（例えば、制汗剤、脱臭剤、顔用化粧品、装飾的化粧品、歯磨き粉、シャンプー、石けん、スキン・コンディショナー、スキン・モイスチュアライザー、および日焼け止め剤）；
医薬品、例えば局所薬用組成物（例えば、抗真菌組成物、抗菌組成物、麻酔剤、抗炎症組成物、疼痛軽減軟膏、および発疹／掻痒／刺激軟膏）および内部薬用組成物（例えば、ピル、錠剤、カプセル、粉末、および溶液）；並びに
包装材料、例えば、包装フィルム（例えば、シュリンクフィルム、ストレッチフィルム、および食品包装フィルム）、ボトル、トレイ、および容器。
【０１３５】
包装フィルムは、上で考察される分散粒子組成物のいずれかを含む１つ以上の層を含むことができる。このフィルムは、期待される所与の用途に所望の特性（例えば、自由収縮、収縮張力、柔軟性、ヤング率、光学、強度、障壁）をもたらす限り、いかなる総厚みをも有することができる。このフィルムはほぼ以下のいずれかを下回る厚みを有することができる。２０ミル、１０ミル、５ミル、４ミル、３ミル、２ミル、１．５ミル、１．２ミル、および１ミル。このフィルムは少なくともほぼ以下のいずれかの厚みを有することもできる。０．２５ミル、０．３ミル、０．３５ミル、０．４ミル、０．４５ミル、０．５ミル、０．６ミル、０．７５ミル、０．８ミル、０．９ミル、１ミル、１．２ミル、１．４ミル、１．５ミル、２ミル、３ミル、および５ミル。
【０１３６】
このフィルムは単層であっても多層であってもよい。このフィルムは少なくとも以下の数の層のいずれかを含むことができる。１、２、３、４、５、６、７、８、および９。このフィルムは多くとも以下の数の層のいずれかを含むことができる。２０、１５、１０、９、７、５、３、２、および１。「層」という用語は、このフィルムと同一の広がりを有し、および実質的に均一な組成を有する、区別できるフィルム構成要素を指す。フィルムの層のいずれもが少なくともほぼ以下のいずれかの厚みを有することができる。０．０５、０．１、０．２、０．５、１、２、および３ミル。フィルムの層のいずれもが多くともほぼ以下のいずれかの厚みを有することができる。２０、１０、５、２、１、および０．５ミル。フィルムの層のいずれもが、このフィルムの総厚みのパーセンテージとして、少なくともほぼ以下の値のいずれかの厚みを有することができる。１、３、５、７、１０、１５、２０、３０、４０、５０、６０、７０、８０、および９０％。フィルムの層のいずれもが、このフィルムの総厚みのパーセンテージとして、多くともほぼ以下の値のいずれかの厚みを有することができる。９０、８０、５０、４０、３５、３０、２５、２０、１５、１０、および５％。
【０１３７】
フィルムの１層は、層の重量を基準にして、少なくともほぼ、および／もしくは多くともほぼ、以下の量の分散粒子組成物のいずれかを含むことができる。０．１、０．５、１、３、５、１０、２０、５０、６０、７０、８０、９０、９５、９９、および１００重量％。前述の量の分散粒子組成物のいずれかを含むフィルムの１層は、このフィルムの総厚みを基準にして、少なくともほぼ、および／もしくは多くともほぼ、以下のパーセンテージのいずれかの厚みを有することもできる。９０、８０、７０、６０、５０、４０、３０、２０、１５、１０、および５％。
【０１３８】
分散粒子組成物を含む層はフィルムの外層であってもよい。外層はフィルムの「外側層」（すなわち、このフィルムを組み込む包装の外側に面するのに適合し、もしくはこのように設計される外層）であってもよく、もしくはフィルムの「内側層」（すなわち、このフィルムを組み込む包装の内部に面するのに適合し、もしくはこのように設計される外層）であってもよい。このフィルムが１層のみを含む場合、この１層は「外層」とみなされ得る。分散粒子組成物を含む層はフィルムの内部（ｉｎｎｅｒ  ｏｒ  ｉｎｔｅｒｉｏｒ）層であってもよい。フィルムの内部層はこのフィルムの２つの外層の間に存在する。
【０１３９】
例えば、フィルムの内部結合層（ｉｎｔｅｒｎａｌ  ｔｉｅ  ｌａｙｅｒ）、例えば、Ｇｒａｈらによって２００３年６月２日に出願された米国特許出願第１０／４５２８９２号（これは参照によりこの全体が本明細書に組み込まれる。）に開示されるものが上で考察されている分散粒子組成物を含むことができる。
【０１４０】
分散粒子組成物を含むフィルムは、物体、例えば、食品（例えば、コーヒー、ナッツ、スナック食品、チーズ、挽肉もしくは加工肉製品、新鮮な赤身肉製品、並びに、より具体的には、肉、例えば、鶏、ブタ、ウシ、ソーセージ、ラム、ヤギ、ウマ、および魚）を包装する（例えば、包む）ための包装（例えば、バッグもしくはケーシング）に形成することができる。
【０１４１】
包装はフィルムをそれ自体に封着することにより、もしくはフィルムを、その上もしくは中に配置され得る製品（例えば、食品）を支持する、支持構成要素（例えば、トレイ、カップ、もしくはタブ）に封着することによって形成することができる。封着は接着もしくは熱封着、例えば、バー、インパルス、高周波（「ＲＦ」）もしくは誘電封着によって行うことができる。適切な包装形状には、末端封着バッグ、側部封着バッグ、Ｌ字型封着バッグ、ポーチ、および縫製ケーシング（例えば、オーバーラップもしくはフィン型封着を形成することによる背部縫製チューブ）が含まれる。このような形状は当業者に公知である。支持構成要素（例えばトレイ）は上で考察される分散粒子組成物のいずれかを含むこともできる。支持構成要素は熱可塑性物質を含む熱形成織物も含み得る。
【０１４２】
包装は、分散粒子組成物を含むフィルムを別の基体に積層もしくは封着することによって形成することもできる。適切な基体には以下が含まれ得る。１）以下の物質の１種類以上を含むフィルム：ポリエステル（例えば、ＰＥＴ）、金属化ポリエステル（例えば、金属化ＰＥＴ）、ＰＶｄＣコートＰＥＴ、ポリプロピレン（例えば、２軸配向ポリプロピレンもしくはＢＯＰＰ）、金属化ＢＯＰＰ、ＰＶｄＣ、およびコートＢＯＰＰ、２）紙、３）ボール紙、および４）金属ホイル。１種類以上のポリマー層（このいずれかもしくはすべてが分散粒子組成物を含むことができる。）を上記基体のいずれかに押し出しコーティングすることによって複合包装構造を形成することもできる。
【０１４３】
また、例として、ひとたび分散粒子組成物を含むフィルムがチューブもしくはケーシング形状にされると、このチューブの一端を縛り、留め（例えば、金属クリップ）、もしくは封着することによって閉鎖することができる。次に、このチューブに残りの開放端を介して非調理食品（例えば、ソーセージエマルジョンもしくは他の流動性肉製品）を充填することができる。その後、残りの開放端を縛り、留め、もしくは封着することによって閉鎖し、食品を封入する包装を形成することができる。この充填手順は、例えば、当業者に公知の縦型製袋−充填−密封もしくは横型製袋−充填−密封プロセスによって行うことができる。
【０１４４】
分散粒子組成物を含むフィルムを含む包装内に封入された包装済み食品は、例えば、有効な量の時間並びに有効な温度および圧力で、この包装済み食品を液体湯浴に浸漬し、包装済み食品を蒸気に晒し、もしくは包装済み食品を熱風に晒すことにより、処理（例えば、調理、レトルト処理、もしくは低温殺菌）することができる。この晒すことにより、フィルムを熱収縮させる、包装を封入されている食品の周囲に緊密に収縮させ得る。包装済み食品は所定量の放射線、例えば、この包装済み食品を調理するのに有効なマイクロ波放射に晒すこともできる。食品が所望のレベルまで処理（例えば、調理もしくはレトルト処理）された後、包装済み食品を包装された形態で販売することができ、または包装を調理済み食品から外してこの食品をさらに処理するか、もしくは消費することができる。
【０１４５】
分散粒子組成物を含むフィルムは当分野において公知の熱可塑性フィルム形成法によって製造することができる。フィルムは、例えば、管状捕捉泡フィルム法（ｔｕｂｕｌａｒ  ｔｒａｐｐｅｄ  ｂｕｂｂｌｅ  ｆｉｌｍ  ｐｒｏｃｅｓｓ）もしくは平坦フィルム（すなわち、流延フィルムもしくはスリットダイ）法を用いる、押出しもしくは同時押出しによって調製することができる。フィルムは押出しコーティングによって調製することもできる。あるいは、フィルムは様々な層を接着もしくは押出し積層することによって調製することもできる。これらの方法は当業者に公知である。これらの方法の組み合わせを用いることもできる。
【０１４６】
分散粒子組成物を含むフィルムは非配向性であってもよい。あるいは、分散粒子組成物を含むフィルムは、フィルムの透過性を低下させ、並びに／もしくは強度、光学、および耐久性を強化するため、機械（すなわち、長軸方向）、横軸方向のいずれか、もしくは両方向（すなわち、２軸配向）に配向していてもよい。フィルムの配向は分散粒子組成物のケイ酸塩小板の配向をも強化することができ、一般には、これらの小板全体にわたる主平面はフィルム全体にわたる主平面と実質的に平行である。フィルムは少なくとも一方向に少なくともほぼ以下の比のいずれか、２．５：１、３：１、３．５：１、および３．７：１；並びに／もしくは多くとも約１０：１だけ配向し得る。
【０１４７】
分散粒子組成物を含むフィルムは非熱収縮性であってもよく−例えば、あらゆる方向に１８５°Ｆ（８５℃）でほぼ以下のいずれかを下回る自由収縮を有し得る。４％、３％、１％、および０．５％。分散粒子組成物を含むフィルムは熱収縮性であってもよく（すなわち、収縮特性を有する。）、これは、ここで用いられる場合、フィルムが１８５°Ｆ（８５℃）で少なくとも一方向に少なくとも約５％の自由収縮を有することを意味する。例えば、分散粒子組成物を含むフィルムは１８５°Ｆ（８５℃）で機械もしくは横軸方向のいずれか（もしくは両方向）に少なくともほぼ、および／もしくは多くともほぼ、以下のいずれかの自由収縮を有し得る。７％、１０％、１５％、２５％、３０％、４０％、４５％、５０％、５５％、６０％、７０％、および８０％。さらに、このフィルムは、２００°Ｆ、２２０°Ｆ、２４０°Ｆ、２６０°Ｆ、および２８０°Ｆのいずれかから選択される温度で測定される、前記自由収縮値のいずれかを有してもよい。
【０１４８】
このフィルムは両方向に等しくない自由収縮を有してもよい（すなわち、機械および横軸方向で自由収縮が異なる）。例えば、フィルムは機械方向に少なくとも４０％の自由収縮（１８５°Ｆ）および横軸方向に少なくとも２５％の自由収縮（１８５°Ｆ）を有することができる。フィルムは両方向に熱収縮特性を有さなくてもよい。例えば、フィルムは１８５°Ｆで一方向にほぼ以下のいずれかを下回る自由収縮を有してもよく：５％、４％、３％、２％  および１％；もしくはフィルムは１８５°Ｆで一方向に０％の自由収縮を有してもよい。フィルムの自由収縮は、ＡＳＴＭ  Ｄ  ２７３２（これは参照によりこの全体が本明細書に組み込まれる。）に従って選択された熱を（すなわち、指定された温度露出で）施されたときの、１０ｃｍ×１０ｃｍフィルム検体における寸法変化パーセントを測定することによって決定する。本出願における自由収縮へのすべての参照はこの基準に従って測定される。
【０１４９】
当分野において公知のように、熱収縮性フィルムは、このフィルムが非拘束状態である限り、熱の適用で収縮する。フィルムの収縮が−例えば、周囲でこのフィルムが収縮する包装済み製品によって−ある程度抑制される場合、熱の適用で熱収縮性フィルムの張力が増加する。したがって、熱に晒されてフィルムの少なくとも一部のサイズが減少している（非拘束）か、もしくは張力が増加している（拘束）熱収縮性フィルムは、熱収縮した（すなわち、熱収縮した（ｈｅａｔ−ｃｏｎｔｒａｃｔｅｄ））フィルムとみなされる。
【０１５０】
分散粒子組成物を含むフィルムは、１８５°Ｆで少なくとも一方向に  少なくともほぼ、および／もしくは多くともほぼ、以下のいずれかの収縮張力を示し得る。１００ｐｓｉ、１５０ｐｓｉ、１７５ｐｓｉ、２００ｐｓｉ、２２５ｐｓｉ、２５０ｐｓｉ、２７５ｐｓｉ、３００ｐｓｉ、３２５ｐｓｉ、３５０ｐｓｉ、４００ｐｓｉ、４５０ｐｓｉ、５００ｐｓｉ、５５０ｐｓｉ、および６００ｐｓｉ。さらに、フィルムは、２００°Ｆ、２２０°Ｆ、２４０°Ｆ、２６０°Ｆ、および２８０°Ｆのいずれかから選択される温度で測定される、前記収縮張力のいずれかを有することができる。フィルムは両方向に等しくない収縮張力を有してもよい（すなわち、機械および横軸方向で収縮張力が異なる）。フィルムは一方もしくは両方の方向に収縮張力を有さなくてもよい。収縮張力は指定された温度（例えば、１８５°Ｆ）でＡＳＴＭ  Ｄ  ２８３８（手順Ａ）（これは参照によりこの全体が本明細書に組み込まれる。）に従って測定される。本出願における収縮張力へのすべての参照はこの基準によるものである。
【０１５１】
分散粒子組成物を含むフィルムはアニールもしくは熱設定して自由収縮を僅かに、実質的に、もしくは完全に減少させることができ；または、フィルムに高レベルの熱収縮性を持たせるため、ひとたび配向フィルムを急冷したら熱設定もしくはアニールを行わないことも可能である。
【０１５２】
外見の特徴
分散粒子組成物を含むフィルムが有する曇り特性は低いものであり得る。曇りは入射光の軸から２．５°を上回って散乱される透過光の測定である。曇りはフィルムの外側層に対して測定される。前に考察されるように、「外側層」はこのフィルムを含む包装の外側の領域に隣接するフィルムの外層である。曇りはＡＳＴＭ  Ｄ  １００３（これは参照によりこの全体が本明細書に組み込まれる。）の方法に従って測定される。本出願における「曇り」値へのすべての参照はこの基準によるものである。フィルムの曇りはほぼ以下の値のいずれか以下であり得る。３０％、２５％、２０％、１５％、１０％、８％、５％、および３％。
【０１５３】
分散粒子組成物を含むフィルムは、外側層に対する測定で、少なくともほぼ以下の値のいずれかの光沢を有することができる。４０％、５０％、６０％、６３％、６５％、７０％、７５％、８０％、８５％、９０％、および９５％。これらのパーセンテージは指定された角度で試料に当たる光の元の量に対する試料から反射される光の比を表す。本出願における「光沢」値へのすべての参照はＡＳＴＭ  Ｄ  ２４５７（角度６０°）に従うものであり、これは参照によりこの全体が本明細書に組み込まれる。
【０１５４】
分散粒子組成物を含むフィルムは、このフィルムを通して包装された物品を視認できるように、（少なくとも非印刷領域において）透明であってもよい。「透明」は、このフィルムが入射光を透過し、散乱は無視でき、および吸収はほとんどなく、典型的な閲覧条件（すなわち、この物質の期待される使用条件）下でこのフィルムを通して物体（例えば、包装された物品もしくは印刷）を明瞭に見ることが可能であることを意味する。フィルムの透明度（すなわち、明瞭度）は、ＡＳＴＭ  Ｄ１７４６に従う測定で、少なくともほぼ以下の値のいずれかであり得る。６５％、７０％、７５％、８０％、８５％、および９０％。
【０１５５】
プラスチックフィルムの光学特性の測定（全透過、曇り、明瞭度、および光沢の測定を含む。）は、Ｐｉｋｅ，ＬｅＲｏｙ、「Ｏｐｔｉｃａｌ  Ｐｒｏｐｅｒｔｉｅｓ  ｏｆ  Ｐａｃｋａｇｉｎｇ  Ｍａｔｅｒｉａｌｓ」Ｊｏｕｒｎａｌ  ｏｆ  Ｐｌａｓｔｉｃ  Ｆｉｌｍ  ＆  Ｓｈｅｅｔｉｎｇ、ｖｏｌ．  ９、ｎｏ．  ３、ｐｐ．  １７３−８０（Ｊｕｌｙ  １９９３）（この第１７３−８０頁は参照により本明細書に組み込まれる。）において詳細に考察される。
【０１５６】
以下の例は本発明をさらに実証および説明する目的で提示されるものであり、いかなる関連においても限定するものと考えられるべきではない。他に指示されない限り、すべての部およびパーセンテージは重量基準である。
【０１５７】
（実施例１）
１０．０グラムのモンモリロナイト（Ｃｌｏｉｓｉｔｅ  Ｎａ＋、Ｓｏｕｔｈｅｒｎ  Ｃｌａｙ  Ｐｒｏｄｕｃｔｓ）を１０グラムの水と標準Ｃｏｏｒｓ乳鉢内で混合し、粘土／水スラリーを室温で形成した。４．２１グラムの、商標Ｒａｄｉａｓｕｒｆ  ７１７４でのＯｌｅｏｎ  Ｃｏｒｐｏｒａｔｉｏｎからのペンタエリスリトールステアレートの配合物を二重ボイラーを用いて１００℃に加熱した後、スラリーに添加した。このペンタエリスリトールステアレートの配合物（すなわち、Ｒａｄｉａｓｕｒｆ  ７１７４配合物）は、８．４モル％ペンタエリスリトールモノステアレート、３３．０モル％ペンタエリスリトールジステアレート、４３．５モル％ペンタエリスリトールトリステアレート、および１５．２モル％ペンタエリスリトールテトラステアレートを含むものと信じられる。
【０１５８】
生じる混合物を乳鉢内で１０分間、室温で手動配合し、挿入層状ケイ酸塩、すなわち、ペンタエリスリトールステアレート挿入モンモリロナイト粘土を形成した。この挿入層状ケイ酸塩を８０℃のオーブン内で一晩乾燥させて摩砕し、３２５メッシュふるいを通してふるいがけして微粉末とした。
【０１５９】
生じる挿入層状ケイ酸塩（すなわち、ＰＥＳ挿入粘土）の平均層間間隔（すなわち、基本ｄ−間隔）を、ＢＥＤＥ  Ｄ１  Ｘ線回折計を用いて決定した。ペンタエリスリトールステアレート挿入粘土の代表的な試料を回折計による走査のために取り付けられたスライドグラス上に設置し、回折計を粉末回折モードで銅Ｘ線源（Ｘ線波長０．１５４ｎｍ）および０．５から２０の２θ−オメガの掃引を用いて作動させた。層間間隔はブラッグ則、ｎλ＝２＊ｄ  ｓｉｎθを用いて算出し、式中、「ｎ」＝この回折ピークの順番、「λ」＝波長、「ｄ」＝層間間隔（すなわち、基本ｄ−間隔）、および「θ」＝散乱角である。ペンタエリスリトールステアレート挿入粘土の回折パターンを図１に示す。このパターンは１．２２°から１．３０°の２θでの回折ピークもしくはショルダーを示し、そこから６８から７２Åの層状ケイ酸塩の平均層間間隔（すなわち、一次基本ｄ−間隔）が算出された。
【０１６０】
図２は非挿入モンモリロナイト粘土の回折パターンを示す。このパターンは７．４２°の２θにおける回折ピークを示し、これから、前述のように測定および算出される、１１．９Åの挿入前モンモリロナイト粘土の平均層間間隔（すなわち、一次基本ｄ−間隔）が算出された。このように、モンモリロナイトのケイ酸塩層間でのペンタエリスリトールステアレート挿入剤およびインターカラント充填剤の包接はケイ酸塩層の平均層間間隔を約５６．１から約６０．１Å増加させた。
【０１６１】
熱重量分析（ＴＧＡ）を実施例１のペンタエリスリトールステアレート挿入モンモリロナイト粘土および以下に比較試料１として記載されるＣｌｏｉｓｉｔｅ  ２０Ａ挿入粘土について得た。用いたＴＧＡ機器はＴＡ  Ｉｎｓｔｒｕｍｅｎｔｓ，Ｉｎｃ．製のＴＧＡ  Ｑ５０モデルであり、これを室温から８００℃まで毎分２０℃の走査速度でアルゴンパージ雰囲気内で作動させた。図８は実施例１のペンタエリスリトールステアレート挿入モンモリロナイトについての重量損失の一次導関数のＴＧＡ結果を示す。図９は比較試料１についての重量損失の一次導関数のＴＧＡ結果を示す。実施例１のペンタエリスリトールステアレート挿入モンモリロナイトのピーク分解温度は３９９．９４℃であり、これは比較試料１の挿入モンモリロナイトのピーク分解温度３１２．９２℃より約８７℃高かった。さらに、実施例１のペンタエリスリトールステアレート挿入モンモリロナイトの分解開始温度は比較例試料１よりも約５０℃高かった。
【０１６２】
（実施例２）
２５０グラムのモンモリロナイト（Ｃｌｏｉｓｉｔｅ  Ｎａ＋、Ｓｏｕｔｈｅｒｎ  Ｃｌａｙ  Ｐｒｏｄｕｃｔｓ）を１００グラムの水とＨｏｂａｒｔ混合ボウルにおいて室温で混合し、粘土／水スラリーを形成した。１０５．２５グラムの、実施例１のペンタエリスリトールステアレートの配合物を４０℃に加熱した後、このスラリーに添加した。生じた混合物を、Ｈｏｂａｒｔオーガー押出機を用いて室温で３０分間、２００ｒｐｍのローター回転速度で配合し、挿入層状ケイ酸塩、すなわち、ペンタエリスリトールステアレート挿入モンモリロナイト粘土を形成した。この挿入粘土を８０℃のオーブン内で一晩乾燥させて摩砕し、３２５メッシュふるいを通してふるいがけしてペンタエリスリトールステアレート挿入モンモリロナイトの微粉末を得た。この挿入粘土の平均層間間隔を実施例１について上述されるように決定した。生じた挿入層状ケイ酸塩の一次ｄ−間隔（すなわち、平均層間間隔）は５３．４Åであった。これらの結果も下記表１に示す。
【０１６３】
比較試料１
商業的に入手可能なジメチル二脱水素獣脂四級アンモニウム挿入モンモリロナイト（Ｃｌｏｉｓｉｔｅ  ２０Ａ）をＳｏｕｔｈｅｒｎ  Ｃｌａｙ  Ｐｒｏｄｕｃｔｓから入手した。挿入剤の濃度は９５ｍｅｑ／１００ｇ粘土（すなわち、約３０重量％インターカラント）であった。この挿入粘土の平均層間間隔を実施例１について上述されるように決定した。Ｃｌｏｉｓｉｔｅ  ２０Ａの回折パターンを図３に示す。このパターンは３．６５°の２θに回折ピークを示し、これから２４．２Åの層状ケイ酸塩の平均層間間隔が算出された。
【０１６４】
（実施例３）
実施例１のペンタエリスリトールステアレート挿入粘土を、Ｄｏｗ  Ｃｏｒｐｏｒａｔｉｏｎからの商品名Ｄｏｗｌｅｘ  ２０４５の直鎖低密度ポリエチレン（ＬＬＤＰＥ）のマトリックス媒体と混合した。混合比は５重量％ペンタエリスリトールステアレート挿入粘土対９５重量％ＬＬＤＰＥマトリックス媒体であった。この混合物を１４５℃で４５分間、５５ｒｐｍミキサー速度で作動するＨａａｋｅ  Ｒｈｅｏｍｉｘ  ６００  Ｂｏｗｌ  Ｍｉｘｅｒを用いて配合し、実施例３の分散粒子組成物を形成した。生じた分散粒子組成物をＣａｒｖｅｒプレスを用いて２枚のガラス板の間で圧縮し、厚みが４０から１００ミクロンで変化する透明フィルムとした。
【０１６５】
実施例３の分散粒子組成物から実施例１について上述される方法を用いて広角Ｘ線回折パターンを得た。これを図４に示す。これらの結果は、ＰＥＳが挿入された粘土のｄ−間隔に相当する１．２２°から１．３０°の２θでのピークもしくはショルダーが存在せず、およびフィルムが実質的に透明であったため、挿入層状ケイ酸塩が実質的に剥離したことを示した。
【０１６６】
（実施例４）
実施例１のペンタエリスリトールステアレート挿入粘土を、ＥｘｘｏｎＭｏｂｉｌ  Ｃｏｒｐｏｒａｔｉｏｎからの商品名Ｅｓｃｏｒｅｎｅ  ＰＰ−４２９２のイソタクチックポリプロピレン（ＰＰ）のマトリックス媒体と混合した。混合比は５重量％ペンタエリスリトールステアレート挿入粘土対９５重量％ポリプロピレン・マトリックス媒体であった。この混合物を１７０℃で４５分間、５０ｒｐｍミキサー速度で作動するＨａａｋｅ  Ｒｈｅｏｍｉｘ  ６００  Ｂｏｗｌ  Ｍｉｘｅｒを用いて配合し、実施例４の分散粒子組成物を形成した。生じた分散粒子組成物をＣａｒｖｅｒプレスを用いて２枚のガラス板の間で圧縮し、厚みが４０から１００ミクロンで変化する透明フィルムとした。
【０１６７】
実施例１について上述される方法を用いて実施例４の分散粒子組成物について広角Ｘ線回折パターンを得た。これを図５に示す。これらの結果は、ＰＥＳが挿入された粘土のｄ−間隔に相当する１．２２°から１．３０°の２θでのピークもしくはショルダーが存在せず、およびフィルムが実質的に透明であったため、挿入層状ケイ酸塩が実質的に剥離したことを示した。
【０１６８】
（実施例５）
実施例１のペンタエリスリトールステアレート挿入粘土を、Ｅｘｘｏｎ  Ｃｈｅｍｉｃａｌ  Ｃｏｒｐｏｒａｔｉｏｎからの商品名Ｅｓｃｏｒｅｎｅ  ＬＤ−７６１の、２８重量％酢酸ビニルを有するエチレン／酢酸ビニル・コポリマー（ＥＶＡ）のマトリックス媒体と混合した。混合比は５重量％ペンタエリスリトールステアレート挿入粘土対９５重量％ＥＶＡマトリックス媒体であった。この混合物を１５５℃で４５分間、６０ｒｐｍミキサー速度で作動するＨａａｋｅ  Ｒｈｅｏｍｉｘ  ６００  Ｂｏｗｌ  Ｍｉｘｅｒを用いて配合し、実施例５の分散粒子組成物を形成した。生じた分散粒子組成物をＣａｒｖｅｒプレスを用いて２枚のガラス板の間で圧縮し、厚みが４０から１００ミクロンで変化する透明フィルムとした。
【０１６９】
実施例１について上述される方法を用いて実施例５の分散粒子組成物について広角Ｘ線回折パターンを得た。これを図６に示す。これらの結果は、ペンタエリスリトールステアレートが挿入された粘土のｄ−間隔に相当する１．２２°から１．３０°の２θでのピークもしくはショルダーが存在せず、およびフィルムが実質的に透明であったため、挿入層状ケイ酸塩が実質的に剥離したことを示した。混合の剪断および／もしくはマトリックス媒体の反応性が幾らかのペンタエリスリトールステアレート挿入剤を置換もしくは分解して幾らかのケイ酸塩層を共に崩壊させ得るため、約６°での２θピークは幾らかの非挿入層状ケイ酸塩が存在していたことを示し得るものと仮定される。
【０１７０】
（実施例６）
実施例１のペンタエリスリトールステアレート挿入粘土を、ＢＡＳＦ  Ｃｏｒｐｏｒａｔｉｏｎからの商品名Ｕｌｔｒａｍｉｄ  Ｂ３５のナイロン−６ポリマー（ＰＡ６）のマトリックス媒体と混合した。混合比は５重量％ペンタエリスリトールステアレート挿入粘土対９５重量％ＰＡ６マトリックス媒体であった。この混合物を２１０℃で４５分間、５０ｒｐｍミキサー速度で作動するＨａａｋｅ  Ｒｈｅｏｍｉｘ  ６００  Ｂｏｗｌ  Ｍｉｘｅｒを用いて配合し、実施例６の分散粒子組成物を形成した。生じた分散粒子組成物をＣａｒｖｅｒプレスを用いて２枚のガラス板の間で圧縮し、厚みが４０から１００ミクロンで変化する透明フィルムとした。
【０１７１】
実施例１について上述される方法を用いて実施例６の分散粒子組成物について広角Ｘ線回折パターンを得た。これを図７に示す。これらの結果は、ペンタエリスリトールステアレートが挿入された粘土のｄ−間隔に相当する１．２２°から１．３０°の２θでのピークもしくはショルダーが存在せず、およびフィルムが実質的に透明であったため、挿入層状ケイ酸塩が実質的に剥離したことを示した。
【０１７２】
（実施例７から１０）
以下の実施例７から１０は、ペンタエリスリトールエステルの異なる配合物および以下に表１において記載される量を除いて、実施例２について上述される手順に従って行った。実施例７において用いたペンタエリスリトールエステルの配合物は、Ｏｌｅｏｎ  ＣｏｒｐｏｒａｔｉｏｎからＲａｄｉａｓｕｒｆ  ７１５６の商標で入手したペンタエリスリトールオレエートの配合物であった。実施例８において用いたペンタエリスリトールエステルの配合物は、Ｏｌｅｏｎ  ＣｏｒｐｏｒａｔｉｏｎからＲａｄｉａｓｕｒｆ  ７１７３の商標で入手したペンタエリスリトールステアレートの配合物であった。実施例９において用いたペンタエリスリトールエステルの配合物は、Ｏｌｅｏｎ  ＣｏｒｐｏｒａｔｉｏｎからＲａｄｉａｓｕｒｆ  ７５１４の商標で入手したペンタエリスリトールベヘネートの配合物であった。実施例１０において用いたペンタエリスリトールエステルの配合物は、Ｏｌｅｏｎ  ＣｏｒｐｏｒａｔｉｏｎからＲａｄｉａｓｕｒｆ  ７１７６の商標で入手したペンタエリスリトールステアレートの配合物であった。各ペンタエリスリトール配合物の異なる次数のエステルの相対量は炭素−１３核磁気共鳴によって決定した。これらを表１に報告する。挿入粘土の平均層間間隔は実施例１について上述されるように決定した。生じた挿入粘土のケイ酸塩間隔に相当する一次ｄ−間隔を表１に報告する。
【０１７３】
【表１】
2008521752.tif 000011
【０１７４】
（実施例１１から１８）
ペンタエリスリトールエステルの異なる配合物の合成をペンタエリスリトールの直接エステル化によって行った。典型的な反応条件は、窒素の下で１：１モル比のペンタエリスリトールおよび対応カルボン酸を１９０から２４０℃で３０分間、触媒としての０．２重量％酸化亜鉛と共に攪拌することである。水はディーン・スターク・トラップで除去した。冷却した生成物をテトラヒドロフランに溶解して濾過し、触媒および未反応ペンタエリスリトールを除去した。収率を表２に報告する。
【０１７５】
【表２】
2008521752.tif 000012
【０１７６】
各配合物のエステル次数の分布をプロトンおよび炭素ＮＭＲ分光分析の組み合わせによって定量した。これらのエステル配合物の特徴付けにＧＰＣおよびＬＣ／ＭＳも用いた。各配合物のエステル次数の分布を表３に示す。
【０１７７】
実施例１１から１８の挿入層状ケイ酸塩の各々を製造するため、４０．０ｇの精製モンモリロナイト（Ｃｌｏｉｓｉｔｅ  Ｎａ＋、Ｓｏｕｔｈｅｒｎ  Ｃｌａｙ  Ｐｒｏｄｕｃｔｓ）をボウルに入れた。手動で攪拌しながら、小石の硬度が得られるまで、約２０ｇの水を滴下により添加した。表３で確認される量の選択された溶融ペンタエリスリトールエステルを攪拌しながらこの粘土に徐々に添加した。この粘土混合物を、７５℃（より高温で溶融する挿入剤にはより高温を用いた）に加熱されたカム・ブレードを備える６０ｃｃ  Ｂｒａｂｅｎｄｅｒ混合チャンバに移した。混合物を１００ｒｐｍで１５分間処理した。生じる挿入層状ケイ酸塩は約２０から約４０％の有機物含有率を有した。
【０１７８】
生じた挿入層状ケイ酸塩の各々（実施例１１から１８）を８０℃で一晩乾燥させ、摩砕して３２５メッシュふるいを通してふるいがけした。生じる挿入層状ケイ酸塩の平均層間間隔（すなわち、基本ｄ−間隔）を実施例１におけるように決定した。これらの結果を以下で表３にまとめる。
【０１７９】
【表３】
2008521752.tif 000013
【０１８０】
（実施例１９から２４）
ペンタエリスリトール脂肪酸エステルは、一般には、モノ、ジ、トリおよびテトラエステルの混合物として得られる。加えて、脂肪酸部分は様々な炭化水素鎖長の現実的混合物であり得る。
【０１８１】
実施例１のペンタエリスリトールステアレートエステルの商業的に入手可能な配合物（Ｏｌｅｏｎ製Ｒａｄｉａｓｕｒｆ（商標）７１７４）を無水エタノールから再結晶化し、第１画分（Ｏ−Ｅ−１と命名）および第２画分（Ｏ−Ｅ−２と命名）を得た。Ｏ−Ｅ−１は主としてペンタエリスリトールのテトラ−およびトリ−エステルであり、痕跡量のジ−エステルを伴っていた。Ｏ−Ｅ−２は主としてペンタエリスリトールのモノ−およびジ−エステルであり、痕跡量のトリ−エステルを伴っていた。Ｏ−Ｅ−１画分は５４℃から５８℃の融点を有した。Ｏ−Ｅ−２画分は５３℃から５６℃の融点を有した。
【０１８２】
実施例１のペンタエリスリトールステアレートエステルの商業的に入手可能な配合物（Ｏｌｅｏｎ製Ｒａｄｉａｓｕｒｆ（商標）７１７４）を６０％エタノールおよび４０％水の混合液からも再結晶化し、第１画分（Ｏ−Ｅ６０−１と命名）および第２画分（Ｏ−Ｅ６０−２と命名）を得た。Ｏ−Ｅ６０−１は主としてペンタエリスリトールのテトラ−、トリ−およびジ−エステルであった。Ｏ−Ｅ６０−２は主としてペンタエリスリトールのモノ−エステルであった。このようにして、４３４グラムのＲａｄｉａｓｕｒｆ（商標）７１７４ペンタエリスリトールステアレートを再結晶化し、６０℃から７２℃の融点を有する、１９．６グラムのペンタエリスリトールモノステアレート（収率４．５％）を得た。
【０１８３】
また、実施例１のペンタエリスリトールステアレートエステルの商業的に入手可能な配合物を、調製スケールのカラムクロマトグラフィーによって分離した。４．０×１７．０ｃｍ  Ｍｉｃｈｅｌ−Ｍｉｌｌｅｒカラム（ＲＴＳＩ−２４０）に８０ｇ正常相シリカゲルを充填した。このカラムに、シリカゲルに予め吸着させた１ｇのエステルブレンドを負荷した。この混合物は、純粋ヘキサンから出発して１１％酢酸エチルまで勾配をなし（約２５ｍＬ画分、合計約８３０ｍＬ）、４０％酢酸エチル／６０％ヘキサンから１００％酢酸エチルまでの第２勾配（約２５ｍＬ画分、合計約１１００ｍＬ）がこれに続く２工程溶媒勾配を用いるＴＬＣ、ＧＰＣおよびＬＣ／ＭＳによる決定で、４つの純粋エステル画分に分離された。以下の融点が得られた：ペンタエリスリトールテトラ−エステル、ｍｐ＝６４−６９℃（Ｏ−Ｔｅｔｒａ−ＣＣと命名）；ペンタエリスリトールトリ−エステル、ｍｐ＝５２−５７℃（Ｏ−Ｔｒｉ−ＣＣと命名）；ペンタエリスリトールジ−エステル、ｍｐ＝６０−６５℃（Ｏ−Ｄｉ−ＣＣと命名）；およびペンタエリスリトールモノ−エステル、ｍｐ＝５７−６４℃（Ｏ−Ｍｏｎｏ−ＣＣと命名）。
【０１８４】
実施例１９から２４の挿入層状ケイ酸塩および比較２の試料の各々を製造するため、４０．０ｇの精製モンモリロナイト（Ｃｌｏｉｓｉｔｅ  Ｎａ＋、Ｓｏｕｔｈｅｒｎ  Ｃｌａｙ  Ｐｒｏｄｕｃｔｓ）をボウルに入れた。手動で攪拌しながら、小石の硬度が得られるまで、約２０ｇの水を滴下により添加した。表４で確認される量の選択された溶融ペンタエリスリトールエステル（実施例１９から２４、比較２）またはペンタエリスリトールを攪拌しながらこの粘土に徐々に添加した。この粘土混合物を、７５℃（より高温で溶融する挿入剤にはより高温を用いた）に加熱されたカム・ブレードを備える６０ｃｃ  Ｂｒａｂｅｎｄｅｒ混合チャンバに移した。混合物を１００ｒｐｍで１５分間処理した。生じる挿入層状ケイ酸塩は約２０から約４０％の有機物含有率を有した。
【０１８５】
生じる挿入層状ケイ酸塩（実施例１９から２４）、Ｏ−Ｔｅｔｒａ−ＣＣ（比較２）、およびペンタエリスリトール／粘土試料（比較３）の各々を８０℃で一晩乾燥させ、摩砕して３２５メッシュふるいを通してふるいがけした。生じる挿入層状ケイ酸塩もしくは試料の平均層間間隔（すなわち、基本ｄ−間隔）を実施例１におけるように決定した。これらの結果を表４において報告する。
【０１８６】
【表４】
2008521752.tif 000014
【０１８７】
（実施例２５）
挿入剤Ｎ−トリス（ヒドロキシメチル）メチルステアラミドを、ディーン・スターク・トラップを用いて溶媒を除去する、エタノール水混合液における８５から１２５℃での、トリス（ヒドロキシメチル）アミノメタンのステアリン酸での直接アミド化によって合成した。得られた生成物は白色固体であった。収率は５４重量％、ｍｐ＝８９−１０１℃であった。この方法により、本質的に純粋なＮ−トリス（ヒドロキシメチル）メチルステアラミド（Ｔｒｉｓ−ＳＡと命名）を得た。
【０１８８】
挿入層状ケイ酸塩を、上記実施例１９から２５について記載される手順に従うが、Ｔｒｉｓ−ＳＡを挿入剤として用いて製造した。生じる実施例２５の挿入層状ケイ酸塩を上記実施例１９から２４について記載されるように試験した。これらの結果を表４に報告する。
【０１８９】
（実施例２６から３９）
表５に示されるように、実施例２の挿入層状ケイ酸塩を様々なマトリックスポリマーと表５に示される重量％負荷レベルで混合し、２６から３９の分散粒子組成物を製造した。各々の混合物を１４５から２１０℃の範囲の温度で１０分間、５０ｒｐｍミキサー速度で作動するＨａａｋｅ  Ｒｈｅｏｍｉｘ  ６００  Ｂｏｗｌ  Ｍｉｘｅｒを用いて配合した。生じた実施例２６−３９の分散粒子組成物の各々をＣａｒｖｅｒプレスを用いて２枚のガラス板の間で圧縮し、約１００ミクロンの厚みを有する透明フィルムとした。次に、これらの分散粒子組成物の熱機械的特性を、ＲＳＡ−１１  Ｓｏｌｉｄｓ  Ａｎａｌｙｚｅｒを用いる動的機械的分析によって評価した。幅３ｍｍ×長さ３０ｍｍの寸法を有する、各々の分散粒子組成物のフィルムの試料を製造した。これらの試料、ＡＳＴＭ  Ｄ  ４０６５−８９およびＡＳＴＭ  ５０２６−９０に概述される手順によって積載および評価した。温度は、熱的平衡を確実なものとするため各工程の後３０秒遅らせる、３℃の増分で勾配をなしていた。環周波数（ａｎｎｕｌａｒ  ｆｒｅｑｕｅｎｃｙ）は２２ｒａｄ／秒であり、歪みは０．２％であった。貯蔵弾性率の結果を表５にまとめる。挿入層状ケイ酸塩なしのマトリックスポリマーも評価した（比較４から７）。
【０１９０】
【表５】
2008521752.tif 000015
【０１９１】
表５において特定されたマトリックスポリマー用のＬＬＤＰＥ、ＰＰ、ＥＶＡ、およびＰＡ６は、それぞれ、実施例３−６において特定されたこれらのポリマーと同じものであった。
【０１９２】
比較試料８
図１０は、エチレン酢酸ビニルワックス（Ｈｏｎｅｙｗｅｌｌ  Ｃｏｒｐｏｒａｔｉｏｎ、商品名Ａ−Ｃ  ４００Ａ）のマトリックス中に懸濁された３０重量％の非挿入モンモリロナイト粘土を含めて製造された比較試料８の組成物の回折パターンを示す。このパターンは７．２７°の２θに回折ピークを示し、これから１２．２Åのモンモリロナイト粘土の平均層間間隔（すなわち、一次基本ｄ−間隔）が算出され、これらは上述のように測定および算出された。
【０１９３】
ここに列挙されるあらゆる数値範囲は、あらゆる低値とあらゆる高値との間に少なくとも２単位の隔たりが存在するという条件で、低値から高値までのすべての値を１単位の増分で含む。例として、成分の量もしくは処理変数（例えば、温度、圧力、時間）の値が１から９０、２０から８０、もしくは３０から７０のいずれか、または少なくとも１、２０、もしくは３０および／または多くとも９０、８０、もしくは７０のいずれかの範囲をとり得ると明言される場合、１５から８５、２２から６８、４３から５１、および３０から３２に加えて、少なくとも１５、少なくとも２２、および多くとも３２のような値が本明細書において明白に列挙されることが意図される。１未満である値については、１単位は適宜０．０００１、０．００１、０．０１もしくは０．１とみなされる。これらは明確に目的とするものの例に過ぎず、列挙される低値および高値の間の数値のすべての可能な組み合わせが本出願において同様の方法で明示的に列挙されるものとみなされるべきである。
【０１９４】
上記説明は本発明の好ましい実施形態のものである。様々な変更および変化を特許請求の範囲に定義される本発明の精神およびより広範な態様から逸脱することなしになすことができ、これらは均等の原則を含む特許法の原理に従って解釈されるべきである。特許請求の範囲および特定の例、もしくは他に明白に示される場合を除いて、物質の量、反応条件、使用条件、分子量、および／もしくは炭素原子の数等を示す、この説明におけるすべての数的量は、本発明の最も広範な範囲を説明する上で「約」という単語によって修飾されるものと理解されるべきである。開示における事項もしくは特許請求の範囲における要素に対する、冠詞「ａ」、「ａｎ」、「ｔｈｅ」、もしくは「前記（ｓａｉｄ）」を用いる単数でのすべての参照は、明白にこのように述べられていない限り、この事項もしくは要素を単数に限定するものと解釈されるべきではない。本出願において記載される定義および開示は、組み込まれる参照文献に存在し得るあらゆる矛盾した定義および開示を制御する。ＡＳＴＭ試験に対するすべての参照は、本出願の優先出願日の時点での、最も最近の、該時点で認可され、および公開されたバージョンのＡＳＴＭ試験に対するものである。このような公開されたＡＳＴＭ試験法の各々はこの参照によりこの全体が本明細書に組み込まれる。
【図面の簡単な説明】
【０１９５】
【図１】実施例１において考察される、ペンタエリスリトールステアレートの配合物が挿入されたモンモリロナイト粘土のＸ線回折パターン。
【図２】非挿入モンモリロナイト粘土のＸ線回折パターン。
【図３】比較１において考察される、ジメチル二水素化獣脂四球アンモニウム挿入モンモリロナイトが挿入されたモンモリロナイト粘土のＸ線回折パターン。
【図４】実施例３において考察される、直鎖低密度ポリエチレンのマトリックス媒体中に分散するペンタエリスリトールステアレートの配合物が挿入されたモンモリロナイト粘土のＸ線回折パターン。
【図５】実施例４において考察される、アイソタクチック・ポリプロピレンのマトリックス媒体中に分散するペンタエリスリトールステアレートの配合物が挿入されたモンモリロナイト粘土のＸ線回折パターン。
【図６】実施例５において考察される、エチレン／酢酸ビニル共重合体のマトリックス媒体中に分散するペンタエリスリトールステアレートの配合物が挿入されたモンモリロナイト粘土のＸ線回折パターン。
【図７】実施例６において考察される、ナイロン−６ポリマーのマトリックス媒体中に分散するペンタエリスリトールステアレートの配合物が挿入されたモンモリロナイト粘土のＸ線回折パターン。
【図８】実施例１のペンタエリスリトールステアレート配合物挿入モンモリロナイト粘土の熱重量分析（ＴＧＡ）グラフ。
【図９】比較試料１のＣｌｏｉｓｉｔｅ  ２０Ａ挿入粘土について得られた熱重量分析（ＴＧＡ）グラフ。
【図１０】非挿入モンモリロナイト粘土のＸ線回折パターン。
【図１】
2008521752.tif 000024
【図２】
2008521752.tif 000025
【図３】
2008521752.tif 000026
【図４】
2008521752.tif 000027
【図５】
2008521752.tif 000028
【図６】
2008521752.tif 000029
【図７】
2008521752.tif 000030
【図８】
2008521752.tif 000031
【図９】
2008521752.tif 000032
【図１０】
2008521752.tif 000033
【国際調査報告】
2008521752.tif 000034
2008521752.tif 000035